(57)【要約】  ポリエステルフィルム（３）の少なくとも片面に、アクリルウレタン共重合樹脂（Ａ）、イソシアネート化合物（Ｂ）、エポキシ化合物（Ｃ）、ポリチオフェン構造を有する化合物（ｄ−１）及び陰イオン構造を有する化合物（ｄ−２）を用いてなる層（Ｘ）（０）が設けられ、層（Ｘ）が連続相構造を呈する、積層ポリエステルフィルム、該積層ポリエステルフィルムを用いてなる成形用部材、および成形体ならびにそれらの製造方法を提供する。  本発明によれば、透明性、印刷層やハードコート層との接着性、帯電防止性に優れ、かつ成形後の接着性や帯電防止性にも優れた積層ポリエステルフィルム、及び該積層ポリエステルフィルムを用いてなる成形用部材、成形体を提供することができる。
2012121149.tif 000002
【特許請求の範囲】
【請求項１】
ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）は連続相構造を呈することを特徴とする積層ポリエステルフィルム。
【請求項２】
前記層（Ｘ）は第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体であることを特徴とする請求項１に記載の積層ポリエステルフィルム。
【請求項３】
ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）における前記化合物（Ｂ）の含有量が前記樹脂（Ａ）の１００重量部に対して８０〜１１０重量部、前記化合物（Ｃ）の含有量が前記樹脂（Ａ）の１００重量部に対して６０〜９０重量部、かつ、前記化合物（ｄ−１）と前記化合物（ｄ−２）の含有量の合計が前記樹脂（Ａ）の１００重量部に対して１０〜３０重量部であることを特徴とする積層ポリエステルフィルム。
【請求項４】
前記層（Ｘ）が連続相構造を呈する、請求項３に記載の積層ポリエステルフィルム。
【請求項５】
前記層（Ｘ）が第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体である、請求項４に記載の積層ポリエステルフィルム。
【請求項６】
前記層（Ｘ）が、前記樹脂（Ａ）の１００重量部に対して、５０〜８０重量部のオキサゾリン化合物（Ｅ）と、５０〜８０重量部のカルボジイミド化合物（Ｆ）とを含有する、請求項１〜５のいずれかに記載の積層ポリエステルフィルム。
【請求項７】
成形用途に用いられる、請求項１〜６のいずれかに記載の積層ポリエステルフィルム。
【請求項８】
請求項１〜７のいずれかに記載の積層ポリエステルフィルムを用いてなる成形用部材。
【請求項９】
前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、少なくとも一方の最表層が耐擦傷樹脂層であり、該擦傷樹脂層の厚みが１０〜３０μｍであり、該擦傷樹脂層表面の表面比抵抗が１×１０１３Ω／□未満である、請求項８に記載の成形用部材。
【請求項１０】
前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、該耐擦傷樹脂層が、ポリカプロラクトン成分（Ｋ）およびウレタン成分（Ｎ）を有し、さらに、ポリシロキサン成分（Ｌ）および／またはポリジメチルシロキサン成分（Ｍ）を有する、請求項８または９に記載の成形用部材。
【請求項１１】
請求項８〜１０のいずれかに記載の成形用部材と成形用樹脂を用いてなる成形体。
【請求項１２】
結晶配向が完了する前のポリエステルフィルムの少なくとも片面に、塗剤（ｘ）を塗布して層（Ｘ）を形成した後、前記ポリエステルフィルムに対して、少なくとも一方向に延伸処理および熱処理を施す積層ポリエステルフィルムの製造方法であり、該塗剤（ｘ）がアクリルウレタン共重合樹脂（ａ）、イソシアネート化合物（ｂ）、エポキシ化合物（ｃ）、ポリチオフェン構造を有する化合物（ｄ−１）、ならびに陰イオン構造を有する化合物（ｄ−２）を含み、該塗剤（ｘ）における前記化合物（ｂ）の含有量が前記樹脂（ａ）の１００重量部に対して８０〜１１０重量部、前記化合物（ｃ）の含有量が前記樹脂（ａ）の１００重量部に対して６０〜９０重量部、かつ、前記化合物（ｄ−１）と前記化合物（ｄ−２）の含有量の合計が前記樹脂（ａ）の１００重量部に対して１０〜３０重量部であることを特徴とする積層ポリエステルフィルムの製造方法。
【請求項１３】
前記層（Ｘ）が第１の混合体と第２の混合体との連続相構造を呈し、前記第１の混合体がアクリルウレタン共重合樹脂（Ａ）およびイソシアネート化合物（Ｂ）の混合体であり、前記第２の混合体がエポキシ化合物（Ｃ）、前記ポリチオフェン構造を有する化合物（ｄ−１）および前記陰イオン構造を有する化合物（ｄ−２）の混合体であり、前記アクリルウレタン共重合樹脂（Ａ）が、前記アクリルウレタン共重合樹脂（ａ）または該アクリルウレタン共重合樹脂（ａ）に由来する構造を含む樹脂からなり、前記イソシアネート化合物（Ｂ）が、前記イソシアネート化合物（ｂ）または該イソシアネート化合物（ｂ）に由来する構造を含む樹脂からなり、前記エポキシ化合物（Ｃ）が、前記エポキシ化合物（ｃ）または該エポキシ化合物（ｃ）に由来する構造を含む樹脂からなる、請求項１２に記載の積層ポリエステルフィルムの製造方法。
【請求項１４】
前記塗剤（ｘ）が、前記樹脂（ａ）の１００重量部に対して５０〜８０重量部のオキサゾリン化合物（ｅ）と、５０〜８０重量部のカルボジイミド化合物（ｆ）とを含有する、請求項１２または１３に記載の積層ポリエステルフィルムの製造方法。
【請求項１５】
成形用途に用いられる積層ポリエステルフィルムを製造する、請求項１２〜１４のいずれかに記載の積層ポリエステルフィルムの製造方法。
【請求項１６】
請求項１２〜１５のいずれかに記載の方法により製造された積層ポリエステルフィルムを用いて成形用部材を製造する成形用部材の製造方法。
【請求項１７】
前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、少なくとも一方の最表層を耐擦傷樹脂層とし、該擦傷樹脂層の厚みを１０〜３０μｍとし、該擦傷樹脂層表面の表面比抵抗を１×１０１３Ω／□未満とする、請求項１６に記載の成形用部材の製造方法。
【請求項１８】
前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、前記積層ポリエステルフィルムの層（Ｘ）側に、耐擦傷樹脂層構成液を塗布して耐擦傷樹脂層を形成せしめ、該耐擦傷樹脂層構成液がポリカプロラクトン骨格および水酸基を有する樹脂（ｋ）およびイソシアネート系化合物（ｎ）を含有し、さらに、ポリシロキサン骨格を有する樹脂（ｌ）、ポリジメチルシロキサン骨格を有する樹脂（ｍ）、および、ポリシロキサン骨格とポリジメチルシロキサン骨格とを有する樹脂（ｌ＋ｍ）からなる群から選ばれる何れか１つ以上の樹脂を含有する、請求項１６または１７に記載の成形用部材の製造方法。
【請求項１９】
請求項１６〜１８のいずれかに記載の方法により製造された成形用部材と成形用樹脂とを用いて成形体を製造する成形体の製造方法。
【発明の詳細な説明】
【技術分野】
【０００１】
本発明は、積層ポリエステルフィルム、成形用部材、および成形体ならびにそれらの製造方法に関し、更に詳しくは、透明性、印刷インキから成る印刷層や、ＵＶ(紫外線)硬化型樹脂からなるハードコート層との接着性、帯電防止性に優れ、更には成形加工後にも優れた接着性や帯電防止性を有する積層ポリエステルフィルム、該積層ポリエステルフィルムを用いてなる成形用部材、および成形体ならびにそれらの製造方法に関する。
【背景技術】
【０００２】
従来、樹脂成形物に加飾を施し、かつ耐摩耗性、高表面硬度などのハードコート性を付与する方法として次のような方法が知られている。基材フィルム上に印刷層、蒸着層などから構成される加飾層、ＵＶ硬化型樹脂からなるハードコート層が、この順に積層された射出成形用加飾シートを樹脂成形物の成形時に貼り付ける方法である。また、基材フィルムの片面に加飾層を設け、もう一方の面にハードコート層を設け、加飾層側に更に粘着層を積層し、成形物の成形時に貼り合わせる方法も知られている。ここで用いられる基材フィルムとしては、種々の樹脂からなるフィルムが挙げられる。その中でも、物性、価格等の面から二軸延伸ポリエステルフィルムが主に用いられている。ここで基材フィルムと、印刷層やハードコート層の接着性を向上させるためには、基材フィルムに易接着層を付与する方法が一般的である。【０００３】
しかしながら、従来の易接着層を設けた積層ポリエステルフィルムでは、積層ポリエステルフィルムと印刷層やハードコート層との接着性が不十分であるという問題がある。また、長時間高温高湿下に曝されると、易接着層と印刷層の接着性、または易接着層とハードコート層との接着性の低下が生じるといった問題があった。積層ポリエステルフィルムは、携帯電話や電気製品などの筐体に使用されるため、常態（通常の状態）の接着性に加え、高温高湿下に曝した後の湿熱接着性も要求されている。【０００４】
また、積層ポリエステルフィルムの製造工程で生じる静電気に起因した、粉塵付着による異物欠点の発生や、ハンドリング性の悪化という問題があることから、易接着層への帯電防止性の付与が望まれている。【０００５】
更に、加飾層の色調や質感を樹脂成形物に反映させるためには、積層ポリエステルフィルムの透明性も重要であり、積層ポリエステルフィルムを構成する基材フィルムや易接着層の透明性も重要である。【０００６】
このような課題を解決するため、アクリルウレタン共重合樹脂、ポリエステル樹脂、架橋剤を易接着層の構成樹脂に用いる手法が知られている（特許文献１）。またアクリルウレタン共重合樹脂を含む水溶性樹脂、架橋剤を易接着層の構成樹脂に用いる手法も知られている（特許文献２）。しかしながら、特許文献１、２に記載の技術は帯電防止性と易接着性の両立については不十分であるという問題がある。また、伝導性高分子樹脂、アクリル樹脂、架橋剤およびフッ素樹脂を易接着層の構成樹脂に用いる手法が知られている（特許文献３）。しかしながら、特許文献３に記載の技術は粘着テープに対する接着性に関する技術であり、印刷インキからなる印刷層や、ハードコート層に対する接着性が充分でないといった問題がある。
【先行技術文献】
【特許文献】
【０００７】
【特許文献１】国際公開２００７／０３２２９５号公報
【特許文献２】特開２００６−２０６８０２号公報
【特許文献３】特開２００９−８３４５６号公報
【非特許文献】
【０００８】
【非特許文献１】「ポリマーアロイ  基礎と応用  第２版」社団法人高分子学会編集  （株）東京化学同人発行  １９９３年
【発明の概要】
【発明が解決しようとする課題】
【０００９】
そこで本発明の課題は、透明性、印刷層やハードコート層との接着性、帯電防止性に優れ、かつ成形後の接着性や帯電防止性にも優れた積層ポリエステルフィルム、該積層ポリエステルフィルムを用いてなる成形用部材、および成形体ならびにそれらの製造方法を提供することにある。
【課題を解決するための手段】
【００１０】
本発明に係る積層ポリエステルフィルム、該積層ポリエステルフィルムを用いてなる成形用部材、および成形体ならびにそれらの製造方法は、次の構成を有するものである。【００１１】
（１）ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）は連続相構造を呈することを特徴とする積層ポリエステルフィルム。【００１２】
（２）前記層（Ｘ）が第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体である、（１）に記載の積層ポリエステルフィルム。【００１３】
（３）ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）における前記化合物（Ｂ）の含有量が前記樹脂（Ａ）の１００重量部に対して８０〜１１０重量部、前記化合物（Ｃ）の含有量が前記樹脂（Ａ）の１００重量部に対して６０〜９０重量部、かつ、前記化合物（ｄ−１）と前記化合物（ｄ−２）の含有量の合計が前記樹脂（Ａ）の１００重量部に対して１０〜３０重量部であることを特徴とする積層ポリエステルフィルム。【００１４】
（４）前記層（Ｘ）が連続相構造を呈する、（３）に記載の積層ポリエステルフィルム。【００１５】
（５）前記層（Ｘ）が第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体である、（４）に記載の積層ポリエステルフィルム。【００１６】
（６）前記層（Ｘ）が、前記樹脂（Ａ）の１００重量部に対して、５０〜８０重量部のオキサゾリン化合物（Ｅ）と、５０〜８０重量部のカルボジイミド化合物（Ｆ）とを含有する、（１）〜（５）のいずれかに記載の積層ポリエステルフィルム。【００１７】
（７）成形用途に用いられる、（１）〜（６）のいずれかに記載の積層ポリエステルフィルム。【００１８】
（８）（１）〜（７）のいずれかに記載の積層ポリエステルフィルムを用いてなる成形用部材。【００１９】
（９）前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、少なくとも一方の最表層が耐擦傷樹脂層であり、該擦傷樹脂層の厚みが１０〜３０μｍであり、該擦傷樹脂層表面の表面比抵抗が１×１０１３Ω／□未満である、（８）に記載の成形用部材。【００２０】
（１０）前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、該耐擦傷樹脂層が、ポリカプロラクトン成分（Ｋ）およびウレタン成分（Ｎ）を有し、さらに、ポリシロキサン成分（Ｌ）および／またはポリジメチルシロキサン成分（Ｍ）を有する、（８）または（９）に記載の成形用部材。【００２１】
（１１）（８）〜（１０）のいずれかに記載の成形用部材と成形用樹脂を用いてなる成形体。【００２２】
（１２）結晶配向が完了する前のポリエステルフィルムの少なくとも片面に、塗剤（ｘ）を塗布して層（Ｘ）を形成した後、前記ポリエステルフィルムに対して、少なくとも一方向に延伸処理および熱処理を施す積層ポリエステルフィルムの製造方法であり、該塗剤（ｘ）がアクリルウレタン共重合樹脂（ａ）、イソシアネート化合物（ｂ）、エポキシ化合物（ｃ）、ポリチオフェン構造を有する化合物（ｄ−１）、ならびに陰イオン構造を有する化合物（ｄ−２）を含み、該塗剤（ｘ）における前記化合物（ｂ）の含有量が前記樹脂（ａ）の１００重量部に対して８０〜１１０重量部、前記化合物（ｃ）の含有量が前記樹脂（ａ）の１００重量部に対して６０〜９０重量部、かつ、前記化合物（ｄ−１）と前記化合物（ｄ−２）の含有量の合計が前記樹脂（ａ）の１００重量部に対して１０〜３０重量部であることを特徴とする積層ポリエステルフィルムの製造方法。【００２３】
（１３）前記層（Ｘ）が第１の混合体と第２の混合体との連続相構造を呈し、前記第１の混合体がアクリルウレタン共重合樹脂（Ａ）およびイソシアネート化合物（Ｂ）の混合体であり、前記第２の混合体がエポキシ化合物（Ｃ）、前記ポリチオフェン構造を有する化合物（ｄ−１）および前記陰イオン構造を有する化合物（ｄ−２）の混合体であり、前記アクリルウレタン共重合樹脂（Ａ）が、前記アクリルウレタン共重合樹脂（ａ）または該アクリルウレタン共重合樹脂（ａ）に由来する構造を含む樹脂からなり、前記イソシアネート化合物（Ｂ）が、前記イソシアネート化合物（ｂ）または該イソシアネート化合物（ｂ）に由来する構造を含む樹脂からなり、前記エポキシ化合物（Ｃ）が、前記エポキシ化合物（ｃ）または該エポキシ化合物（ｃ）に由来する構造を含む樹脂からなる、（１２）に記載の積層ポリエステルフィルムの製造方法。【００２４】
（１４）前記塗剤（ｘ）が、前記樹脂（ａ）の１００重量部に対して５０〜８０重量部のオキサゾリン化合物（ｅ）と、５０〜８０重量部のカルボジイミド化合物（ｆ）とを含有する、（１２）または（１３）に記載の積層ポリエステルフィルムの製造方法。【００２５】
（１５）成形用途に用いられる積層ポリエステルフィルムを製造する、（１２）〜（１４）のいずれかに記載の積層ポリエステルフィルムの製造方法。【００２６】
（１６）（１２）〜（１５）のいずれかに記載の方法により製造された積層ポリエステルフィルムを用いて成形用部材を製造する成形用部材の製造方法。【００２７】
（１７）前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、少なくとも一方の最表層を耐擦傷樹脂層とし、該擦傷樹脂層の厚みを１０〜３０μｍとし、該擦傷樹脂層表面の表面比抵抗を１×１０１３Ω／□未満とする、（１６）に記載の成形用部材の製造方法。【００２８】
（１８）前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、前記積層ポリエステルフィルムの層（Ｘ）側に、耐擦傷樹脂層構成液を塗布して耐擦傷樹脂層を形成せしめ、該耐擦傷樹脂層構成液がポリカプロラクトン骨格および水酸基を有する樹脂（ｋ）およびイソシアネート系化合物（ｎ）を含有し、さらに、ポリシロキサン骨格を有する樹脂（ｌ）、ポリジメチルシロキサン骨格を有する樹脂（ｍ）、および、ポリシロキサン骨格とポリジメチルシロキサン骨格とを有する樹脂（ｌ＋ｍ）からなる群から選ばれる何れか１つ以上の樹脂を含有する、（１６）または（１７）に記載の成形用部材の製造方法。【００２９】
（１９）（１６）〜（１８）のいずれかに記載の方法により製造された成形用部材と成形用樹脂とを用いて成形体を製造する成形体の製造方法。
【発明の効果】
【００３０】
本発明によれば、透明性、印刷層やハードコート層との接着性、帯電防止性に優れ、かつ成形後の接着性や帯電防止性にも優れた積層ポリエステルフィルムが得られ、さらに該積層ポリエステルフィルムは、成形加工を施した際も優れた接着性と帯電防止性を有する。このように優れた特性を有する積層ポリエステルフィルムを用いて、所望の各種成形用部材、成形体を製造することが可能になる。
【図面の簡単な説明】
【００３１】
【図１】一般的な相分離構造としての海島構造を示す平面図である。
【図２】一般的な相分離構造としての連続相構造を示す平面図である。
【図３】一般的な相分離構造としての複合分散構造を示す平面図である。
【図４】本発明の一実施態様に係る積層ポリエステルフィルムの断面を示すＴＥＭ画像の層（Ｘ）部分を切り取った部分ＴＥＭ画像を示す図である。
【図５】耐擦傷樹脂層が設けられてなる成形用部材の帯電防止性発現に関するモデル図である。
【図６】積層ポリエステルフィルムにおける、断面観察の方向を示す説明図である。
【発明を実施するための形態】
【００３２】
本発明の積層ポリエステルフィルムには、基材となるポリエステルフィルム（基材フィルム）の少なくとも片面に層（Ｘ）が設けられている。
【００３３】
本発明において基材となるポリエステルフィルムを構成するポリエステルとは、エステル結合を主鎖の主要な結合鎖とする高分子の総称である。好ましいポリエステルとしては、エチレンテレフタレート、エチレン−２，６−ナフタレート、ブチレンテレフタレート、プロピレンテレフタレート、および１，４−シクロヘキサンジメチレンテレフタレートなどから選ばれた少なくとも１種の構成樹脂を主要構成樹脂とするものが挙げられる。これら構成樹脂は、１種のみ用いても２種以上併用してもよい。
【００３４】
基材となるポリエステルフィルムは、成形性の観点から、１５０℃における長手方向および幅方向の１００％伸長時の応力（以下、１００％伸長時の応力をＦ−１００値と記す。）が１０ＭＰａ以上７０ＭＰａ以下であることが好ましい。
【００３５】
なお、積層ポリエステルフィルムに用いられる基材フィルムは、樹脂Ｐからなる層（Ｐ層）と樹脂Ｑからなる層（Ｑ層）を交互に３０層以上積層した構造であることが好ましい。更には樹脂Ｐがポリエチレンテレフタレートまたはポリエチレンナフタレートであり、樹脂Ｑがスピログリコールまたはシクロヘキサンジメタノールを含むポリエステルであることが好ましい。ただし、上記の条件を満たすフィルムであれば、公知のフィルムを用いても良い。
【００３６】
積層ポリエステルフィルムは、１５０℃におけるフィルムの長手方向および幅方向のＦ−１００値を上記範囲とすることで成形性に優れたものとなる。そのため、真空成形、真空圧空成形、インモールド成形、インサート成形、プレス成形、絞り成形などの各種成形において、任意の形状に成形することが容易となる。また、透明性、印刷層との接着性、帯電防止性、更には成形加工後の接着性、帯電防止性にも優れるため、成形加工後の美観が求められる携帯電話やパソコンなどの筐体に特に好適に用いることができる。
【００３７】
積層ポリエステルフィルムの１５０℃におけるフィルムの長手方向および幅方向のＦ−１００値が１０ＭＰａ未満である場合、次の問題が生じ、成形加飾用フィルムとして使用できないことがある。例えば、成形加工の予熱工程において、フィルムが変形、破断する問題、たるみによる成形不良などの問題が挙げられる。一方、７０ＭＰａを超えると、熱成形時に変形が不十分となり、成形加飾用フィルムとしての使用に耐えないものとなる恐れがある。
【００３８】
このため、本発明の積層ポリエステルフィルムを成形性に優れたものとするためには、長手方向および幅方向のＦ−１００値が１０ＭＰａ以上７０ＭＰａ以下である基材フィルムを用いることが好ましい。
【００３９】
なお、ポリエステル中には、各種添加剤、例えば、酸化防止剤、耐熱安定剤、耐候安定剤、紫外線吸収剤、有機の易滑剤、顔料、染料、有機または無機の微粒子、充填剤、帯電防止剤、核剤および架橋剤などがその特性を悪化させない程度に添加されていてもよい。
【００４０】
また、上記のポリエステルフィルムとして、二軸配向ポリエステルフィルムを用いることが好ましい。ここで、「二軸配向」とは、広角Ｘ線回折で二軸配向のパターンを示すものをいう。二軸配向ポリエステルフィルムは、一般に、未延伸状態のポリエステルシートをシート長手方向および幅方向に各々２．５〜５倍程度延伸し、その後、熱処理を施し、結晶配向を完了させることにより得ることができる。
【００４１】
また、ポリエステルフィルムは、ポリエステルフィルム自身が２層以上の積層構造体であっても良い。積層構造体としては、例えば、内層部と表層部とを有する複合体フィルムであって、内層部に実質的に粒子を含有せず、表層部のみに粒子を含有させた層を設けた複合体フィルムを挙げることができる。また、内層部と表層部が化学的に異種のポリマーであっても同種のポリマーであってもよい。
【００４２】
基材となるポリステルフィルムの層厚みは、用途に応じて適宜選択されるが、通常好ましくは１０〜５００μｍであり、より好ましくは２０〜３００μｍである。
【００４３】
本発明の積層ポリエステルフィルムは、ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）が相１と相２との連続相構造を呈する積層ポリエステルフィルムである。かかる構造を有する積層ポリエステルフィルムは、透明性、印刷層やハードコート層との接着性、帯電防止性に優れ、かつ成形後の接着性や帯電防止性にも優れる。また、該層（Ｘ）は、相１（第１の混合体）と相２（第２の混合体）との連続相構造を呈することが好ましい。また、第１の混合体がアクリルウレタン共重合樹脂（Ａ）およびイソシアネート化合物（Ｂ）の混合体（以下、混合体（Ａ＋Ｂ）と呼ぶこともある）であり、第２の混合体がエポキシ化合物（Ｃ）、ポリチオフェン構造を有する化合物（ｄ−１）および陰イオン構造を有する化合物（ｄ−２）の混合体（以下、混合体（Ｃ＋Ｄ）と呼ぶこともある）であることが好ましい。なお、このような混合体は、樹脂群と呼ばれることもある。なお、本発明において、第１の混合体とは、アクリルウレタン共重合樹脂（Ａ）とイソシアネート化合物（Ｂ）との混合体のみに限定されない。アクリルウレタン共重合樹脂（Ａ）とイソシアネート化合物（Ｂ）との架橋体であっても、第１の混合体に該当する。また、第１の混合体と、第２の混合体には、それぞれ後述するオキサゾリン化合物（Ｅ）、カルボジイミド化合物（Ｆ）を含んでいてもよい。
【００４４】
本発明でいう連続相構造とは、一般に三次元的に連続又は繋がった構造（網目構造）を表す。非特許文献１（「ポリマーアロイ  基礎と応用  第２版」社団法人高分子学会編集  （株）東京化学同人発行  １９９３年）では、非相溶な二種類の樹脂のブレンドポリマーの一般的な相分離構造として、図１〜図３が例示されている。また、図１は海島構造、図２は連続相構造、図３は複合分散構造を表し、本発明における連続相構造とは図２の構造を表す（図における符号０は層（Ｘ）、符号１は相１（例えば、混合体（Ａ＋Ｂ））、符号２は相２（例えば、混合体（Ｃ＋Ｄ））をそれぞれ示している）。連続相構造の形状は特に制限されず、ネットワーク状、特にランダムなネットワーク状であってもよい。
【００４５】
上記連続相構造の形成に影響を及ぼす主因子として、非特許文献１には、各樹脂の界面張力、各樹脂の混合分率が報告されている。しかしながら、非特許文献１には、連続相構造を形成するために適切な各樹脂の界面張力や混合分率は記載されていない。また、各樹脂の界面張力を実験的に精度良く測定することは非常に困難である。一方、本発明の検討において、層（Ｘ）が連続相構造を形成するためには、各樹脂を構成する樹脂の極性も重要であるという知見が得られている。このような樹脂の極性や、界面張力の影響を含むパラメーターとしては、溶解度パラメーターがある。
【００４６】
そこで本発明においては、層（Ｘ）が連続相構造を形成するための樹脂選定の手法として、各樹脂の溶解度パラメーターに着目した。その結果、層（Ｘ）に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いることで、連続相構造の形成を容易に制御し、効率よく形成できることを見出した。なお、これらの樹脂および化合物の詳細については、後ほど述べる。
【００４７】
層（Ｘ）が連続相構造を有するか否かは、透過型電子顕微鏡（ＴＥＭ）を用いた層（Ｘ）の断面観察、および電界放出型透過型電子顕微鏡（ＦＥＴＥＭ）を用いた層（Ｘ）の断面連続傾斜像の３次元再構成処理画像によって判定できる。層（Ｘ）の断面連続傾斜像の３次元再構成処理画像による判定とは、具体的には層（Ｘ）の３次元再構成処理画像における相２（例えば、混合体（Ｃ＋Ｄ））の面積比率の標準偏差による判定を意味する。
【００４８】
まず、層（Ｘ）の断面観察について説明する。
【００４９】
積層ポリエステルフィルムについて、ＯｓＯ４染色超薄膜切片法により層（Ｘ）表面の試料を作製する。得られた試料の断面を、加速電圧が１００ｋＶ、倍率が２万倍の条件で観察すると、図４のような連続相構造（網目構造）を確認することができる（図４における符号３はポリエステルフィルム部（基材フィルム部）を示している）。ここで層（Ｘ）の断面観察とは、図６でいうＸ−Ｚ面の断面観察を意味する。
【００５０】
なお、層（Ｘ）がアクリルウレタン共重合樹脂（Ａ）、イソシアネート化合物（Ｂ）のみからなる積層ポリエステルフィルムについて、同様に試料作成を行い、断面を観察した場合、黒色部は観察されない。この結果から、黒色部は混合体（Ｃ＋Ｄ）であると判断できる。なお、エポキシ化合物（Ｃ）、ポリチオフェン構造を有する化合物（ｄ−１）および陰イオン構造を有する化合物（ｄ−２）からなる積層ポリエステルフィルムについて、同様に試料作成を行い、断面を観察した場合、層（Ｘ）全体が黒色部となる。この結果からも、黒色部は混合体（Ｃ＋Ｄ）であると判断できる。
【００５１】
次に層（Ｘ）の断面連続傾斜像の３次元再構成処理画像について説明する。
【００５２】
積層ポリエステルフィルムについて、ＯｓＯ４染色超薄膜切片法により層（Ｘ）表面の試料を作製する。得られた測定試料を１°毎に傾斜させつつ、加速電圧が２００ｋＶ、倍率が２万倍の条件で測定試料の断面のＴＥＭ像を観察することにより、断面連続傾斜像を取得する（ここでいう層（Ｘ）の断面とは、図６でいうＸ−Ｚ面の断面を意味する）。ここで得られた像を基にＣＴ（Ｃｏｍｐｕｔｅｒｉｚｅｄ  Ｔｏｍｏｇｒａｐｈｙ）再構成処理を実施し、３次元再構成処理画像を得た後、基材に対して平行な断面（すなわち、層（Ｘ）に対して略平行な断面）の面積および当該断面内における黒色部の面積を、層（Ｘ）の厚み方向１ｎｍ毎に測定し、各断面における黒色部の面積比率を算出する。その後、厚み方向に１ｎｍ間隔で得られた上記黒色部の面積比率の測定値について、標準偏差を算出する。なお、ここでいう、基材に対して平行な断面（層（Ｘ）に対して略平行な断面）とは図６でいうＸ―Ｙ面に平行な断面であり、厚み方向とはＺ軸に平行な方向を意味する。
【００５３】
層（Ｘ）の断面連続傾斜像の３次元再構成処理画像によって、層（Ｘ）のＸ−Ｚ面の相１（例えば、混合体（Ａ＋Ｂ））並びに相２（例えば、混合体（Ｃ＋Ｄ））の連結状態のみならず、Ｘ−Ｙ面における連結状態を観察することができる。
【００５４】
なお、染色方法は透過型電子顕微鏡（ＴＥＭ）を用いた層（Ｘ）の断面観察と同様であることから、３次元再構成処理画像においても、黒色部は混合体（Ｃ＋Ｄ）であると判断できる。
【００５５】
層（Ｘ）が、図２のような連続相構造を有している場合、図１の海島構造、図３の複合分散構造に比べ、層（Ｘ）の厚み方向における相２（例えば、混合体（Ｃ＋Ｄ））の面積比率の偏りが小さいため、標準偏差が小さくなる。一方で図１の海島構造、図３の複合分散構造のような構造の場合は、相２（例えば、混合体（Ｃ＋Ｄ））の面積比率に偏りが生じるため、標準偏差が大きくなる。
【００５６】
本発明では、層（Ｘ）に対して略平行な断面における黒色部の面積比率を層（Ｘ）の厚み方向１ｎｍ毎に測定し、相２（黒色部（例えば、混合体（Ｃ＋Ｄ）））の面積比率（％）の標準偏差が１５（％）以下の場合、標準偏差が小さく、相２（例えば、混合体（Ｃ＋Ｄ））が連続的に存在している連続相構造であると判断した。相２（例えば、混合体（Ｃ＋Ｄ））の面積比率の標準偏差が１０以下の場合、相２（例えば、混合体（Ｃ＋Ｄ））がより均一に連続相構造を形成しているため、接着性、帯電防止性の点から好ましい。なお、層（Ｘ）が実質的に相１（例えば、混合体（Ａ＋Ｂ））および相２（例えば、混合体（Ｃ＋Ｄ））の２相からなり、相２（例えば、混合体（Ｃ＋Ｄ））の面積比率（％）と相１（例えば、混合体（Ａ＋Ｂ））の面積比率（％）の和が層（Ｘ）全体においてほぼ一定値（例えば、１００％）である場合、相２（例えば、混合体（Ｃ＋Ｄ））の面積比率の標準偏差が小さくなると、相１（例えば、混合体（Ａ＋Ｂ））の面積比率の標準偏差も同様に小さくなる。従って、上記の方法により算出された相２（例えば、混合体（Ｃ＋Ｄ））の面積比率の標準偏差が小さい場合には、相２（例えば、混合体（Ｃ＋Ｄ））の相が連続相であるだけではなく、層（Ｘ）全体が相１（例えば、混合体（Ａ＋Ｂ））と相２（例えば、混合体（Ｃ＋Ｄ））との連続相構造（すなわち、図２に示すような構造）を呈していると考えられる。
【００５７】
層（Ｘ）が、アクリルウレタン共重合樹脂（Ａ）、イソシアネート化合物（Ｂ）、エポキシ化合物（Ｃ）、ポリチオフェン構造を有する化合物（ｄ−１）ならびに陰イオン構造を有する化合物（ｄ−２）を用いてなり、相１（例えば、混合体（Ａ＋Ｂ））と相２（例えば、混合体（Ｃ＋Ｄ））が連続相構造をとることで、層（Ｘ）は高い透明性、印刷層やハードコート層との接着性、帯電防止性を発現することができる。更に驚くべきことに、インサート成形などの成形加工を施した後においても、優れた接着性や帯電防止性を発現することができる。
【００５８】
この理由としては、例えば、混合体（Ａ＋Ｂ）と混合体（Ｃ＋Ｄ）が連続相構造をとると、印刷層やハードコート層との接着性に優れる混合体（Ａ＋Ｂ）が易接着層表面に連続して分布してする。その結果、印刷層やハードコート層を剥離する力がかかった際に、局所的に応力が集中することがなく分散されるため、優れた接着性を発現することができるからである。また、導電性の樹脂を有する混合体（Ｃ＋Ｄ）が層（Ｘ）の表面に連続して存在することから、層（Ｘ）は良好な帯電防止性を発現することができる。更に、混合体（Ａ＋Ｂ）と混合体（Ｃ＋Ｄ）が連続相構造を形成する範囲で、混合体（Ａ＋Ｂ）、混合体（Ｃ＋Ｄ）には、オキサゾリン化合物（Ｅ）、カルボジイミド化合物（Ｆ）を含むことは、帯電防止性を損なうことなく、更に優れた接着性を発現することができるために好ましい。
【００５９】
本発明では、層（Ｘ）において、相１（例えば、混合体（Ａ＋Ｂ））と相２（例えば、混合体（Ｃ＋Ｄ））が連続相構造をとるための手法は問わないが、例えば、以下に記すように、各樹脂の比率をある一定の範囲にすることで、層（Ｘ）は相１（例えば、混合体（Ａ＋Ｂ））と相２（例えば、混合体（Ｃ＋Ｄ））の連続相構造をとることができる。
【００６０】
本発明の他の積層ポリエステルフィルムでは、ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）ならびに陰イオン構造を有する化合物（ｄ−２）から構成される層（Ｘ）が設けられ、該層（Ｘ）における前記化合物（Ｂ）の含有量が前記樹脂（Ａ）の１００重量部に対して８０〜１１０重量部、前記化合物（Ｃ）の含有量が前記樹脂（Ａ）の１００重量部に対して６０〜９０重量部、かつ、前記化合物（ｄ−１）と前記化合物（ｄ−２）の含有量の合計が前記樹脂（Ａ）の１００重量部に対して１０〜３０重量部である。
【００６１】
本発明では層（Ｘ）中の前記樹脂および化合物（Ａ）〜（Ｃ）の含有量と、前記化合物（ｄ−１）と前記化合物（ｄ−２）の含有量の合計を、上記範囲とすることで、層（Ｘ）が後述する連続相構造をとることができる。その結果、層（Ｘ）は高い透明性、印刷層やハードコート層との接着性、帯電防止性を発現することができる。更に驚くべきことに、インサート成形などの成形加工を施した後においても、優れた接着性や帯電防止性を発現することができる。
【００６２】
以下、本発明の積層ポリエステルフィルムにて用いられる、（Ａ）、（Ｂ）、（Ｃ）、（ｄ−１）および（ｄ−２）について説明する。
【００６３】
本発明の積層ポリエステルフィルムにおけるアクリルウレタン共重合樹脂（Ａ）とは、次に述べるアクリルウレタン共重合樹脂（ａ）、もしくはアクリルウレタン共重合樹脂（ａ）がイソシアネート化合物（ｂ）、オキサゾリン化合物（ｅ）、またはカルボジイミド化合物（ｆ）などと架橋構造を形成する場合は、アクリルウレタン共重合樹脂（ａ）に由来する構造を含む樹脂を意味する。
【００６４】
ここでいうアクリルウレタン共重合樹脂（ａ）とは、アクリル樹脂とウレタン樹脂が共重合された樹脂であれば特に限定されないが、特にアクリル樹脂をスキン層とし、ウレタン樹脂をコア層とするアクリルウレタン共重合樹脂が、印刷層やハードコート層との接着性に優れるために好ましい。
【００６５】
本発明で用いられるアクリル樹脂とは、後述するアクリルモノマーと必要に応じて他種モノマーを、乳化重合、懸濁重合などの公知のアクリル樹脂の重合方法によって共重合させることで得られる樹脂を表す。
【００６６】
アクリルウレタン共重合樹脂（ａ）に用いるアクリルモノマーとしては、例えばアルキルアクリレート（アルキル基としてはメチル、エチル、ｎ−プロピル、ｎ−ブチル、イソブチル、ｔ−ブチル、２−エチルヘキシル、シクロヘキシルなど）、アルキルメタクリレート（アルキル基としてはメチル、エチル、ｎ−プロピル、ｎ−ブチル、イソブチル、ｔ−ブチル、２−エチルヘキシル、シクロヘキシルなど）、２−ヒドロキシエチルアクリレート、２−ヒドロキシエチルメタクリレート、２−ヒドロキシプロピルアクリレート、２−ヒドロキシプロピルメタクリレートなどのヒドロキシ基含有モノマー、アクリルアミド、メタクリルアミド、Ｎ−メチルメタクリルアミド、Ｎ−メチルアクリルアミド、Ｎ−メチロールアクリルアミド、Ｎ−メチロールメタクリルアミド、Ｎ，Ｎ−ジメチロールアクリルアミド、Ｎ−メトキシメチルアクリルアミド、Ｎ−メトキシメチルメタクリルアミド、Ｎ−ブトキシメチルアクリルアミド、Ｎ−フェニルアクリルアミドなどのアミド基含有モノマー、Ｎ，Ｎ−ジエチルアミノエチルアクリレート、Ｎ，Ｎ−ジエチルアミノエチルメタクリレートなどのアミノ基含有モノマー、グリシジルアクリレート、グリシジルメタクリレートなどのグリシジル基含有モノマー、アクリル酸、メタクリル酸およびそれらの塩（ナトリウム塩、カリウム塩、アンモニウム塩など）などのカルボキシル基またはその塩を含有するモノマーなどを挙げることができる。
【００６７】
また、これらアクリルモノマーは、他種モノマーと併用して用いることもできる。他種モノマーとしては、例えばアリルグリシジルエーテルなどのグリシジル基含有モノマー、無水マレイン酸、無水イタコン酸などの酸無水物基を含有するモノマー、ビニルイソシアネート、アリルイソシアネート、スチレン、ビニルメチルエーテル、ビニルエチルエーテル、ビニルトリスアルコキシシラン、アルキルマレイン酸モノエステル、アルキルフマール酸モノエステル、アクリロニトリル、メタクリロニトリル、アルキルイタコン酸モノエステル、塩化ビニリデン、酢酸ビニル、塩化ビニル、ビニルピロリドンなどを用いることができる。
【００６８】
アクリルモノマーは１種または２種以上を用いて重合させるが、他種モノマーを併用する場合、全モノマー中、アクリルモノマーの割合が５０重量％以上、さらには７０重量％以上となることが好ましい。
【００６９】
また、本発明で用いられるウレタン樹脂とは、ポリヒドロキシ化合物とポリイソシアネート化合物を、乳化重合、懸濁重合などの公知のウレタン樹脂の重合方法によって反応させることで得られる樹脂を表す。
【００７０】
ポリヒドロキシ化合物としては、例えばポリエチレングリコール、ポリプロピレングリコール、ポリエチレン・プロピレングリコール、ポリテトラメチレングリコール、ヘキサメチレングリコール、テトラメチレングリコール、１，５−ペンタンジオール、ジエチレングリコール、トリエチレングリコール、ポリカプロラクトン、ポリヘキサメチレンアジペート、ポリヘキサメチレンセバケート、ポリテトラメチレンアジペート、ポリテトラメチレンセバケート、トリメチロールプロパン、トリメチロールエタン、ペンタエリスリトール、ポリカーボネートジオール、グリセリンなどを挙げることができる。
【００７１】
後述するインラインコート法に適用する場合にはアクリルウレタン共重合樹脂（ａ）は水に溶解、あるいは分散したものが好ましい。アクリルウレタン共重合樹脂の水への親和性を高める手法としては、例えばポリヒドロキシ化合物の１つとしてカルボン酸基含有ポリヒドロキシ化合物や水酸基含有カルボン酸を用いることが挙げられる。カルボン酸基含有ポリヒドロキシ化合物としては、例えばジメチロールプロピオン酸、ジメチロール酪酸、ジメチロール吉草酸、トリメリット酸ビス（エチレングリコール）エステルなどを用いることができる。水酸基含有カルボン酸としては、例えば３−ヒドロキシプロピオン酸、γ−ヒドロキシ酪酸、ｐ−（２−ヒドロキシエチル）安息香酸、リンゴ酸などを用いることができる。
【００７２】
また、その他の手法として、ウレタン樹脂にスルホン酸塩基を導入する手法が挙げられる。例えば、ポリヒドロキシ化合物、ポリイソシアネート化合物および鎖延長剤からプレポリマーを生成させ、これに末端イソシアネート基と反応しうるアミノ基または水酸基とスルホン酸塩基または硫酸半エステル塩基とを分子内に有する化合物を添加、反応させ、最終的に分子内にスルホン酸塩基または硫酸半エステル塩基を有するウレタン樹脂を得る方法である。末端イソシアネート基と反応しうるアミノ基または水酸基とスルホン酸塩基を有する化合物としては、例えばアミノメタンスルホン酸、２−アミノエタンスルホン酸、２−アミノ−５−メチルベンゼン−２−スルホン酸、β−ヒドロキシエタンスルホン酸ナトリウム、脂肪族第１級アミン化合物のプロパンサルトン、ブタンサルトン付加生成物などを用いることができ、好ましくは脂肪族第１級アミン化合物のプロパンサルトン付加物である。
【００７３】
ポリイソシアネート化合物としては、例えばヘキサメチレンジイソシアネート、ジフェニルメタンジイソシアネート、トリレンジイソシアネート、イソホロンジイソシアネート、トリレンジイソシアネートとトリメチロールプロパンの付加物、ヘキサメチレンジイソシアネートとトリメチロールエタンの付加物などを用いることができる。
【００７４】
アクリルウレタン共重合樹脂（ａ）は、ウレタン樹脂からなるコア層が、完全にアクリル樹脂からなるスキン層によって包み込まれた状態ではなく、コア層が露出した形態を有しているものが好ましい。すなわち、該コア層がスキン層によって完全に包み込まれた状態の場合、層（Ｘ）がアクリル樹脂の特徴のみを有する表面状態となり、コア層由来のウレタン樹脂の特徴を有する表面状態を得ることができにくくなるため印刷層やハードコート層との接着性の点では好ましくない。一方、該コア層がスキン層によって包み込まれていない状態、すなわち、両者が分離している状態は、単にアクリル樹脂とウレタン樹脂を混合した状態である。すると、一般的には樹脂の表面エネルギーが小さいアクリル樹脂が表面側に選択的に配位する。その結果、層（Ｘ）はアクリル樹脂の特徴のみを有するため、印刷層やハードコート層との接着性の点では好ましくない。
【００７５】
コア・スキン構造のアクリルウレタン共重合樹脂（ａ）を得る一つの例を示す。まず重合体樹脂のコア部分を形成するウレタン樹脂モノマー、乳化剤、重合開始剤および水の系で第一段乳化重合を行なう。次に第一段乳化重合が実質的に終了した後、スキン部分を形成するアクリルモノマーと重合開始剤を添加し、第二段乳化重合を行なう。この２段階反応によってコア・スキン構造のアクリルウレタン共重合樹脂を得ることができる。この際、生成する共重合樹脂をコア層とスキン構造の２層構造とするためには、第二段乳化重合において、乳化剤を新しいコアを形成しない程度の量にとどめ、第一段乳化重合で形成されたウレタン樹脂からなるコア表面において重合が進行するようにする方法が有用である。
【００７６】
アクリルウレタン共重合樹脂（ａ）の製造方法は次の方法が挙げられるが、これに限定されるものではない。例えばウレタン樹脂の水分散液中に少量の分散剤と重合開始剤を添加し、一定温度に保ちながらアクリルモノマーを攪拌しながら徐々に添加する。その後必要に応じて温度を上昇させ一定時間反応を続け、アクリルモノマーの重合を完結させ、アクリルウレタン共重合樹脂の水分散体として得る方法である。
【００７７】
アクリルウレタン共重合樹脂（Ａ）の含有量は、層（Ｘ）の全重量に対して、１５重量％以上が好ましく、２０重量％以上であることが更に好ましい。ここで、層（Ｘ）におけるアクリルウレタン共重合樹脂（Ａ）の含有量とは、層（Ｘ）においてアクリルウレタン共重合樹脂（ａ）に由来する部分の重量の総和を指す。例えば、アクリルウレタン共重合樹脂（ａ）の一部が、層（Ｘ）においてイソシアネート化合物（ｂ）、オキサゾリン化合物（ｅ）またはカルボジイミド化合物（ｆ）などの別の化合物と架橋構造を形成している場合、アクリルウレタン共重合樹脂（Ａ）の含有量とは、架橋していないアクリルウレタン共重合樹脂（ａ）の重量と、当該架橋構造のうちアクリルウレタン共重合樹脂（ａ）に由来する部分の重量とを全て合計した値のことであり、当該架橋構造のうちイソシアネート化合物（ｂ）、オキサゾリン化合物（ｅ）、カルボジイミド化合物（ｆ）などの別の化合物に由来する部分の重量は、ここでいうアクリルウレタン共重合樹脂（Ａ）の含有量には含まれないものとする。
【００７８】
アクリルウレタン共重合樹脂（ａ）中のアクリル樹脂のガラス転移温度（Ｔｇ）は２０℃以上が好ましく、４０℃以上であることがより好ましい。このガラス転移温度が２０℃以上であると、室温保管時のブロッキング性が向上するので好ましい。
【００７９】
また、アクリルウレタン共重合樹脂（ａ）中のアクリル樹脂とウレタン樹脂の割合（アクリル樹脂／ウレタン樹脂）は、重量比で、「１０／９０」以上「７０／３０」以下が好ましく、「２０／８０」以上「５０／５０」以下であることが更に好ましい。この範囲外となると、積層ポリエステルフィルムと印刷層との接着性が悪化することがある。アクリル樹脂とウレタン樹脂の重量比は、アクリルウレタン共重合樹脂（ａ）の製造時の原料の配合量を調整することによって所望の値とすることができる。
【００８０】
本発明におけるイソシアネート化合物（Ｂ）とは、次に述べるイソシアネート化合物（ｂ）、もしくはイソシアネート化合物（ｂ）がアクリルウレタン共重合樹脂（ａ）、オキサゾリン化合物（ｅ）、またはカルボジイミド化合物（ｆ）などと架橋構造を形成する場合は、イソシアネート化合物（ｂ）に由来する構造を含む樹脂を意味する。
【００８１】
イソシアネート化合物（ｂ）としては、例えばトリレンジイソシアネート、ジフェニルメタン−４，４’−ジイソシアネート、メタキシリレンジイソシアネート、ヘキサメチレン−１，６−ジイソシアネート、１，６−ジイソシアネートヘキサン、トリレンジイソシアネートとヘキサントリオールの付加物、トリレンジイソシアネートとトリメチロールプロパンの付加物、ポリオール変性ジフェニルメタン−４，４’−ジイソシアネート、カルボジイミド変性ジフェニルメタン−４，４’−ジイソシアネート、イソホロンジイソシアネート、１，５−ナフタレンジイソシアネート、３，３’−ビトリレン−４，４’ジイソシアネート、３，３’ジメチルジフェニルメタン−４，４’−ジイソシアネート、メタフェニレンジイソシアネートなどを用いることができる。特に、ポリエステル樹脂やアクリル樹脂などのポリマーの末端や側鎖に、複数個のイソシアネート基を有する、高分子型のイソシアネート化合物を用いると、層（Ｘ）の強靭性が高まるため、好ましく用いることができる。
【００８２】
更に、後述するインラインコート法に適用する場合、イソシアネート化合物（ｂ）は水分散体であることが好ましい。特に、塗剤のポットライフの点から、イソシアネート基をブロック剤などでマスクしたブロックイソシアネート系化合物などが特に好ましい。ブロック剤の架橋反応としては、塗布後の乾燥工程の熱によって、該ブロック剤が揮散し、イソシアネート基が露出し、架橋反応を起こすシステムが知られている。また、該イソシアネート基は単官能タイプでも多官能タイプでもよいが、多官能タイプのブロックポリイソシアネート系化合物の方が、層（Ｘ）の架橋密度が向上し、印刷層やハードコート層との湿熱接着性が優れるため好ましい。
【００８３】
ブロックイソシアネート基を２基以上有する低分子または高分子化合物としては、例えばトリレンジイソシアネート、ヘキサメチレンジイソシアネート、トリメチロールプロパンのトリレンジイソシアネート３モル付加物、ポリビニルイソシアネート、ビニルイソシアネート共重合体、ポリウレタン末端ジイソシアネート、トリレンジイソシアネートのメチルエチルケトンオキシムブロック体、ヘキサメチレンジイソシアネートの次亜硫酸ソーダブロック体、ポリウレタン末端ジイソシアネートのメチルエチルケトンオキシムブロック体、トリメチロールプロパンのトリレンジイソシアネート３モル付加物へのフェノールブロック体などを用いることができる。
【００８４】
層（Ｘ）中のアクリルウレタン共重合樹脂（Ａ）の含有量を１００重量部とした時に、イソシアネート化合物（Ｂ）の含有量が８０重量部以上１１０重量部以下であることが必要である。イソシアネート化合物（Ｂ）の含有量を上記範囲とし、かつ、エポキシ化合物（Ｃ）の含有量と、ポリチオフェン構造を有する化合物（ｄ−１）と陰イオン構造を有する化合物（ｄ−２）の含有量の合計を所定の範囲とすることで、層（Ｘ）は高い透明性、接着性、帯電防止性を発現することができる。この理由については、後ほど述べる。イソシアネート化合物（Ｂ）の含有量が８０重量部未満の場合、印刷層やハードコート層との接着性に劣る。また、１１０重量部を超えると、積層ポリエステルフィルムの透明性が悪化する他、層（Ｘ）が充分な帯電防止性を有さない。イソシアネート化合物（Ｂ）の含有量の好ましい範囲は、層（Ｘ）中のアクリルウレタン共重合樹脂（Ａ）の含有量を１００重量部とした時に、９０重量部以上１０５重量以下である。イソシアネート化合物（Ｂ）の含有量が９０重量部未満の場合、印刷層やハードコート層との接着性に劣ることがある。また、１０５重量部を超えると、積層ポリエステルフィルムの透明性が悪化することがある。ここで、層（Ｘ）におけるイソシアネート化合物（Ｂ）の含有量とは、層（Ｘ）においてイソシアネート化合物（ｂ）に由来する部分の総重量を指す。例えば、イソシアネート化合物（ｂ）の一部が、層（Ｘ）内でアクリルウレタン共重合樹脂（ａ）、オキサゾリン化合物（ｅ）またはカルボジイミド化合物（ｆ）などの別の化合物と架橋構造を形成している場合、イソシアネート化合物（Ｂ）の含有量とは、架橋していないイソシアネート化合物（ｂ）の重量と、当該架橋構造のうちイソシアネート化合物（ｂ）に由来する部分の重量とを全て合計した値のことであり、当該架橋構造のうちアクリルウレタン共重合樹脂（ａ）、オキサゾリン化合物（ｅ）、カルボジイミド化合物（ｆ）などの別の化合物に由来する部分の重量は、ここでいうイソシアネート化合物（Ｂ）の含有量には含まれないものとする。
【００８５】
本発明におけるエポキシ化合物（Ｃ）とは、次に述べるエポキシ化合物（ｃ）、もしくはエポキシ化合物（ｃ）がオキサゾリン化合物（ｅ）、またはカルボジイミド化合物（ｆ）などと架橋構造を形成する場合は、エポキシ化合物（ｃ）に由来する構造を含む樹脂を意味する。
【００８６】
エポキシ化合物（ｃ）としては、例えばソルビトールポリグリシジルエーテル系、ポリグリセロールポリグリシジルエーテル系、ポリエチレングリコールジグリシジルエーテル系、ポリヒドロキシアルカンポリグリシジルエーテル系などを用いることができる。例えば、ナガセケムテックス株式会社製エポキシ化合物“デナコール”（ＥＸ−６１１、ＥＸ−６１４、ＥＸ−６１４Ｂ、ＥＸ−５１２、ＥＸ−５２１、ＥＸ−４２１、ＥＸ−３１３、ＥＸ−８１０、ＥＸ−８３０、ＥＸ−８５０など）、坂本薬品工業株式会社製のジエポキシ・ポリエポキシ系化合物（ＳＲ−ＥＧ、ＳＲ−８ＥＧ、ＳＲ−ＧＬＧなど）、ＤＩＣ株式会社製エポキシ架橋剤“ＥＰＩＣＬＯＮ”（ＥＭ−８５−７５Ｗ、ＣＲ−５Ｌ）などを好適に用いることができ、中でも、水溶性を有するものが好ましい。
【００８７】
層（Ｘ）中のアクリルウレタン共重合樹脂（Ａ）の含有量を１００重量部とした時に、エポキシ化合物（Ｃ）の含有量が６０重量部以上９０重量部以下である必要がある。エポキシ化合物（Ｃ）の含有量を上記範囲とし、かつ、イソシアネート化合物（Ｂ）の含有量と、ポリチオフェン構造を有する化合物（ｄ−１）と陰イオン構造を有する化合物（ｄ−２）の含有量の合計を所定の範囲とすることで、層（Ｘ）は高い透明性、接着性、帯電防止性を発現することができる。この理由については、後ほど述べる。エポキシ化合物（Ｃ）の含有量が６０重量部未満の場合、層（Ｘ）が充分な帯電防止性を有しない。また、９０重量部を超えると、層（Ｘ）が印刷層やハードコート層との接着性に劣る。エポキシ化合物（Ｃ）の含有量の好ましい範囲は、層（Ｘ）中のアクリルウレタン共重合樹脂（Ａ）の含有量を１００重量部とした時に、７０重量部以上８５重量部以下である。エポキシ化合物（Ｃ）の含有量が７０重量部未満の場合、層（Ｘ）の帯電防止性が悪化することがある。また、８５重量部を超えると、層（Ｘ）の印刷層やハードコート層との接着性が劣ることがある。なお、層（Ｘ）におけるエポキシ化合物（Ｃ）の含有量とは、層（Ｘ）においてエポキシ化合物（ｃ）に由来する部分の総重量を指す。例えば、エポキシ化合物（ｃ）の一部が、層（Ｘ）においてオキサゾリン化合物（ｅ）またはカルボジイミド化合物（ｆ）などの別の化合物と架橋構造を形成している場合、エポキシ化合物（Ｃ）の含有量とは、架橋していないエポキシ化合物（ｃ）の重量と、当該架橋構造のうちエポキシ化合物（ｃ）に由来する部分の重量とを全て合計した値のことであり、当該架橋構造のうちオキサゾリン化合物（ｅ）、カルボジイミド化合物（ｆ）などの別の化合物に由来する部分の重量は、ここでいうエポキシ化合物（Ｃ）の含有量には含まれないものとする。
【００８８】
ポリチオフェン構造を有する化合物（ｄ−１）としては、例えば、チオフェン環の３位と４位の位置が置換された構造を有する化合物などを用いることができる。更にはチオフェン環の３位と４位の炭素原子に酸素原子が結合した化合物を好適に用いることができる。該炭素原子に直接、水素原子あるいは炭素原子が結合したものは、塗液の水性化が容易でない場合がある。
【００８９】
次に、陰イオン構造を有する化合物（ｄ−２）について、説明する。
【００９０】
本発明において、陰イオン構造を有する化合物（ｄ−２）とは、遊離酸状態の酸性高分子であり、例えば高分子カルボン酸、あるいは、高分子スルホン酸、ポリビニルスルホン酸などが挙げられる。高分子カルボン酸としては、例えば、ポリアクリル酸、ポリメタクリル酸、ポリマレイン酸が例示される。また、高分子スルホン酸としては、例えば、ポリスチレンスルホン酸が例示され、特に、ポリスチレンスルホン酸が帯電防止性の点で最も好ましい。なお、遊離酸は、一部が中和された塩の形をとってもよい。また、陰イオン構造を有する化合物（ｄ−２）は、共重合可能な他のモノマー、例えば、アクリル酸エステル、メタクリル酸エステル、スチレンなどと共重合した形で用いることもできる。このとき、陰イオン構造を有する化合物（ｄ−２）中の他のモノマーの割合が、２０重量％以下であることが帯電防止性の点から好ましい。
【００９１】
陰イオン構造を有する化合物（ｄ−２）として用いられる高分子カルボン酸や高分子スルホン酸の分子量は特に限定されないが、塗剤の安定性や帯電防止性の点で、その重量平均分子量は１０００以上１００００００以下であることが好ましく、より好ましくは５０００以上１５００００以下である。発明の特性を阻害しない範囲で、一部、リチウム塩やナトリウム塩などのアルカリ塩やアンモニウム塩などを含んでもよい。ポリ陰イオンが中和された塩の場合も、トーパントとして作用すると考えられる。これは、非常に強い酸として機能するポリスチレンスルホン酸とアンモニウム塩は、中和後の平衡反応の進行により、酸性サイドに平衡がずれるためである。
【００９２】
これらの陰イオン構造を有する化合物（ｄ−２）を、チオフェン構造を有する化合物（ｄ−１）の重合時に添加することにより、本来、水に不溶なポリチオフェン構造を有する化合物（ｄ−１）を水分散あるいは水性化しやすくすることができる。更には、陰イオンの酸としての機能が、ポリチオフェンのドーピング剤としての機能も果たし、帯電防止性の向上につながる。そのため本発明では、ポリチオフェン構造を有する化合物（ｄ−１）と陰イオン構造を有する化合物（ｄ−２）からなる組成物（ｄ）を用いることが、帯電防止性の点で好ましい。
【００９３】
ポリチオフェン構造を有する化合物（ｄ−１）に対して、陰イオン構造を有する化合物（ｄ−２）は、固形分重量比で過剰に存在させた方が帯電防止性の点で好ましく、ポリチオフェン構造を有する化合物（ｄ−１）１重量部に対し、陰イオン構造を有する化合物（ｄ−２）は１重量部以上５重量部以下が好ましく、１重量部以上３重量部以下が更に好ましい。
【００９４】
上記したポリチオフェン構造を有する化合物（ｄ−１）と陰イオン構造を有する化合物（ｄ−２）を含有する組成物（ｄ）は、例えば、特開平６−２９５０１６号公報、特開平７−２９２０８１号公報、特開平１−３１３５２１号公報、特開２０００−６３２４号公報、日本国特許第４０７７６７５号公報、ヨーロッパ特許ＥＰ６０２７１３号公報、米国特許ＵＳ５３９１４７２号公報などに記載の方法により製造することができるが、これら以外の方法であってもよい。
【００９５】
層（Ｘ）中のアクリルウレタン共重合樹脂（Ａ）の含有量を１００重量部とした時に、ポリチオフェン構造を有する化合物（ｄ−１）と陰イオン構造を有する化合物（ｄ−２）の含有量の合計が１０重量部以上３０重量部以下であることが必要である。ポリチオフェン構造を有する化合物（ｄ−１）と陰イオン構造を有する化合物（ｄ−２）の含有量の合計を上記範囲とし、かつ、イソシアネート化合物（Ｂ）の含有量とエポキシ化合物（Ｃ）の含有量を所定の範囲とすることで、層（Ｘ）は高い透明性、接着性、帯電防止性を発現することができる。この理由については、後ほど述べる。ポリチオフェン構造を有する化合物（ｄ−１）と陰イオン構造を有する化合物（ｄ−２）の含有量の合計が１０重量部未満の場合、層（Ｘ）は充分な帯電防止性を発現しない。また、３０重量部を超えると、層（Ｘ）が印刷層やハードコート層との湿熱接着性に劣る。ポリチオフェン構造を有する化合物（ｄ−１）と陰イオン構造を有する化合物（ｄ−２）の含有量の合計の好ましい範囲は、層（Ｘ）中のアクリルウレタン共重合樹脂（Ａ）の含有量を１００重量部とした時に、１５重量部以上、３０重量部以下である。
【００９６】
層（Ｘ）中のアクリルウレタン共重合樹脂（Ａ）の含有量を１００重量部とした時に、イソシアネート化合物（Ｂ）の含有量を８０重量部以上１１０重量部以下、エポキシ化合物（Ｃ）の含有量を６０重量部以上９０重量部以下、ポリチオフェン構造を有する化合物（ｄ−１）と陰イオン構造を有する化合物（ｄ−２）の含有量の合計を１０重量部以上３０重量部以下とした場合に、層（Ｘ）は図２のような連続相構造を取ることができる。その結果、層（Ｘ）に高い接着性と帯電防止性を付与することが可能となる。更に驚くべきことに、層（Ｘ）は、積層ポリエステルフィルムに成形加工を施した後も、優れた接着性と帯電防止性を維持することができるようになる。この理由としては、発明者らは次のように考えている。
【００９７】
以下、上記連続相構造について詳しく説明する。
【００９８】
本発明の層（Ｘ）は、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いて構成される。この中でも、アクリルウレタン共重合樹脂（Ａ）とイソシアネート化合物（Ｂ）は疎水性であることから、混合体（Ａ＋Ｂ）という樹脂混合体を構成すると考えられる。一方、陰イオン構造を有する化合物（ｄ−２）は、ポリチオフェン構造を有する化合物（ｄ−１）のドーパント剤として働くことから、電気的引き合いによりポリチオフェン構造を有する化合物（ｄ−１）の近傍に存在すると考えられる。なお、以下では、ポリチオフェン構造を有する化合物（ｄ−１）と陰イオン構造を有する化合物（ｄ−２）の集合体を、集合体（Ｄ）と呼ぶこともある。この集合体（Ｄ）とエポキシ化合物（Ｃ）は親水性であることから混合体（Ｃ＋Ｄ）という樹脂混合体を構成すると考えられる。これら混合体（Ａ＋Ｂ）と混合体（Ｃ＋Ｄ）は、互いの溶解度パラメーターの値が大きく異なるため、層（Ｘ）内において相分離すると考えられる。このような混合体により形成される相分離構造として、大きくは前述の図１、図２、図３に記載される構造をとると考えられる。
【００９９】
ここで層（Ｘ）が図２のような連続相構造を有した場合、層（Ｘ）は高い接着性と帯電防止性を発現することができる。
【０１００】
層（Ｘ）が図２の連続相構造を有した場合における、層（Ｘ）の特性について説明する。なお、図２において、白色部（符号１で示される部分）は相１（例えば、混合体（Ａ＋Ｂ））、黒色部（符号２で示される部分）は相２（例えば、混合体（Ｃ＋Ｄ））を意味する。
【０１０１】
まず、アクリルウレタン共重合樹脂（Ａ）とイソシアネート化合物に由来する樹脂（Ｂ）からなる混合体（Ａ＋Ｂ）は印刷層やハードコート層との接着性に優れる混合体であり、これが層（Ｘ）表面に連続して分布していることで、印刷層やハードコート層を剥離する力がかかった際に、局所的に応力が集中することなく分散される。そのため、剥離の起点が発生しにくく、層（Ｘ）は充分な接着性が発現する。従って、層（Ｘ）は、印刷層やハードコート層に対して良好な接着性を有する。次に、帯電防止性の観点からは、エポキシ化合物から由来する樹脂（Ｃ）とポリチオフェン構造を有する化合物（ｄ−１）および陰イオン構造を有する化合物（ｄ−２）からなる混合体（Ｃ＋Ｄ）が層（Ｘ）の表面に連続（連結）して存在していることから、層（Ｘ）は良好な帯電防止性を有する。
【０１０２】
更に、層（Ｘ）が連続相構造を有した場合、積層ポリエステルフィルムは、成形加工を施した場合も、連続相構造を維持することができる。この理由は次のように考えられる。
【０１０３】
混合体（Ｃ＋Ｄ）はポリチオフェン構造を有する化合物（ｄ−１）および陰イオン構造を有する化合物（ｄ−２）を含んでいる。ここで、ポリチオフェン構造を有する化合物（ｄ−１）は直線性の高い化学構造を有するため、混合体（Ｃ＋Ｄ）は剛直な混合体となる。しかしながら、連続相分離構造では混合体（Ｃ＋Ｄ）の間に混合体（Ａ＋Ｂ）が連続的に配置されているため、混合体（Ａ＋Ｂ）が成形追従性の樹脂として働き、成形時も連続相構造を維持することができる。そのため、成形加工後も、成形加工前と同様の接着性、帯電防止性を発現することができる。
【０１０４】
次に、層（Ｘ）が図１の海島構造や図３の複合分散構造である場合における、層（Ｘ）の特性について説明する。なお、図１および図３において、白色部（符号１で示される部分）は相１（例えば、混合体（Ａ＋Ｂ））、黒色部（符号２で示される部分）は相２（例えば、混合体（Ｃ＋Ｄ））を意味する。
【０１０５】
図１のように、層（Ｘ）が、混合体（Ａ＋Ｂ）が塊状となる海島構造を有する場合、印刷層やハードコート層との接着性に不利な混合体（Ｃ＋Ｄ）が連続して存在するため、印刷層やハードコート層の剥離が連続して発生してしまう。そのため層（Ｘ）は充分な接着性を有しない。一方で、混合体（Ｃ＋Ｄ）は連続した構造を有することから、帯電防止性は良好となる。
【０１０６】
層（Ｘ）が図１のような海島構造をとる場合とは、例えば、次のＩ〜ＩＶの場合がある。
（Ｉ）層（Ｘ）がイソシアネート化合物（Ｂ）を含まない場合
（ＩＩ）イソシアネート化合物（Ｂ）の含有量が上記範囲未満の場合
（ＩＩＩ）エポキシ化合物（Ｃ）の含有量が上記範囲を超える場合
（ＩＶ）ポリチオフェン構造を有する化合物（ｄ−１）および陰イオン構造を有する化合物（ｄ−２）の含有量の合計が上記範囲を超える場合
【０１０７】
Ｉ〜ＩＶの場合、層（Ｘ）中の疎水性の混合体（Ａ＋Ｂ）の割合が低いため、親水性の混合体（Ｃ＋Ｄ）の相互作用が疎水性の混合体（Ａ＋Ｂ）の相互作用よりも強くなる。すると、疎水性の混合体（Ａ＋Ｂ）同士が排除され、疎水性の混合体（Ａ＋Ｂ）が界面張力を低下するように表面積が小さな球状に集合する。その結果、図１に記載されるような混合体（Ａ＋Ｂ）が塊状となる海島構造となる。
【０１０８】
図３に記載されるように、層（Ｘ）が混合体（Ｃ＋Ｄ）が塊状となる複合分散構造を有する場合には、印刷層やハードコート層との接着性に優れる混合体（Ａ＋Ｂ）が層（Ｘ）の界面に連続的に存在する。すると、印刷層を剥離する際に局所的に応力が集中することなく分散されるため、剥離の起点が発生しにくく、層（Ｘ）は充分な接着性を有する。一方で、混合体（Ｃ＋Ｄ）は不連続的に存在するため、帯電防止性は発現しない。
【０１０９】
層（Ｘ）が図３に記載されるような複合分散構造をとる場合とは、例えば、次のＶＩ〜Ｘの場合がある。
（ＶＩ）層（Ｘ）がエポキシ化合物（Ｃ）を含まない場合
（ＶＩＩ）エポキシ化合物（Ｃ）の含有量が上記範囲未満の場合
（ＶＩＩＩ）ポリチオフェン構造を有する化合物（ｄ−１）および陰イオン構造を有する化合物（ｄ−２）を含まない場合
（ＩＸ）ポリチオフェン構造を有する化合物（ｄ−１）および陰イオン構造を有する化合物（ｄ−２）の含有量が上記範囲未満の場合
（Ｘ）イソシアネート化合物（Ｂ）の含有量が上記範囲を超える場合
【０１１０】
ＶＩ〜Ｘの場合、層（Ｘ）中の疎水性の混合体（Ａ＋Ｂ）の割合が過剰となり、層（Ｘ）全体が疎水性となる。すると疎水性の混合体（Ａ＋Ｂ）の相互作用が親水性の混合体（Ｃ＋Ｄ）の相互作用よりも強くなるため、親水性の混合体（Ｃ＋Ｄ）同士が排除され、親水性の混合体（Ｃ＋Ｄ）が界面張力を低下するように表面積が小さな球状に集合する。その結果、図３に記載されるような相分離構造となる。
【０１１１】
以上のように、層（Ｘ）の構成樹脂として（Ａ）〜（Ｃ）、（ｄ−１）および（ｄ−２）を用い、かつ各樹脂や化合物の比率を特定の範囲内とした場合、層（Ｘ）が連続相構造を有し、層（Ｘ）は高い接着性と帯電防止性を発現することができる。更には積層ポリエステルフィルムに成形加工を施した後も、層（Ｘ）は高い接着性と帯電防止性を維持することができる。
【０１１２】
また、高温高湿環境下での接着性を向上させるために、オキサゾリン化合物（Ｅ）とカルボジイミド化合物（Ｆ）を用いることが好ましく、さらに層（Ｘ）中のオキサゾリン化合物（Ｅ）の含有量と、カルボジイミド化合物（Ｆ）の含有量は、層（Ｘ）中のアクリルウレタン共重合樹脂（Ａ）の含有量を１００重量部としたとき、それぞれ５０重量部以上８０重量部以下であることが好ましい。上記範囲とすることで、層（Ｘ）の印刷層やハードコート層との湿熱接着性を向上させることができる。
【０１１３】
本発明におけるオキサゾリン化合物（Ｅ）とは、次に述べるオキサゾリン化合物（ｅ）、もしくはオキサゾリン化合物（ｅ）がアクリルウレタン共重合樹脂（ａ）、イソシアネート化合物（ｂ）、またはカルボジイミド化合物（ｆ）などと架橋構造を形成する場合は、オキサゾリン化合物（ｅ）に由来する構造を含む樹脂を意味する。オキサゾリン化合物（ｅ）としては、該化合物中に官能基としてオキサゾリン基を有するものであれば特に限定されるものではないが、オキサゾリン基を含有するモノマーを少なくとも１種以上含み、かつ、少なくとも１種の他のモノマーを共重合させて得られるオキサゾリン基含有共重合体からなるものが好ましい。
【０１１４】
オキサゾリン基を含有するモノマーとしては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンなどを用いることができ、これらの１種または２種以上の混合物を使用することもできる。中でも、２−イソプロペニル−２−オキサゾリンが工業的にも入手しやすく好適である。
【０１１５】
オキサゾリン化合物（ｅ）において、オキサゾリン基を含有するモノマーに対して用いられる少なくとも１種の他のモノマーとしては、該オキサゾリン基を含有するモノマーと共重合可能なモノマーであれば、特に限定されないが、例えば、アクリル酸メチル、メタクリル酸メチル、アクリル酸エチル、メタクリル酸エチル、アクリル酸ブチル、メタクリル酸ブチル、アクリル酸−２−エチルヘキシル、メタクリル酸−２−エチルヘキシルなどのアクリル酸エステルあるいはメタクリル酸エステル類、アクリル酸、メタクリル酸、イタコン酸、マレイン酸などの不飽和カルボン酸類、アクリロニトリル、メタクリロニトリルなどの不飽和ニトリル類、アクリルアミド、メタクリルアミド、Ｎ−メチロールアクリルアミド、Ｎ−メチロールメタクリルアミドなどの不飽和アミド類、酢酸ビニル、プロピオン酸ビニルなどのビニルエステル類、メチルビニルエーテル、エチルビニルエーテルなどのビニルエーテル類、エチレン、プロピレンなどのオレフィン類、塩化ビニル、塩化ビニリデン、フッ化ビニルなどの含ハロゲン−α，β−不飽和モノマー類、スチレン、α−メチルスチレンなどのα，β−不飽和芳香族モノマー類などを用いることができ、これらの１種または２種以上の混合物を使用することもできる。なお、層（Ｘ）におけるオキサゾリン化合物（Ｅ）の含有量とは、層（Ｘ）においてオキサゾリン化合物（ｅ）に由来する部分の重量の総和を指す。例えば、オキサゾリン化合物（ｅ）の一部が、層（Ｘ）においてアクリルウレタン共重合樹脂（ａ）、イソシアネート化合物（ｂ）、エポキシ化合物（ｃ）またはカルボジイミド化合物（ｆ）などの別の化合物と架橋構造を形成している場合、オキサゾリン化合物（Ｅ）の含有量とは、架橋していないオキサゾリン化合物（ｅ）の重量と、当該架橋構造のうちオキサゾリン化合物（ｅ）に由来する部分の重量とを全て合計した値のことであり、当該架橋構造のうちアクリルウレタン共重合樹脂（ａ）、イソシアネート化合物（ｂ）、エポキシ化合物（ｃ）、カルボジイミド化合物（ｆ）などの別の化合物に由来する部分の重量は、ここでいうオキサゾリン化合物（Ｅ）の含有量には含まれないものとする。
【０１１６】
本発明におけるカルボジイミド化合物（Ｆ）とは、次に述べるカルボジイミド化合物（ｆ）、もしくはカルボジイミド化合物（ｆ）がアクリルウレタン共重合樹脂（ａ）、イソシアネート化合物（ｂ）、またはオキサゾリン化合物（ｅ）などと架橋構造を形成する場合は、カルボジイミド化合物（ｆ）に由来する構造を含む樹脂を意味する。
カルボジイミド化合物（ｆ）とは、該化合物中に官能基としてカルボジイミド基、またはその互変異性の関係にあるシアナミド基を分子内に１個または２個以上有する化合物であれば特に限定されるものではない。層（Ｘ）の架橋度を上げる目的で、１分子中に２つ以上を有するポリカルボジイミド化合物が特に好ましい。特に、ポリエステル樹脂やアクリル樹脂などのポリマーの末端や側鎖に、複数個のカルボジイミド基を有する、高分子型のカルボジイミド化合物を用いると、層（Ｘ）の可撓性や強靭性が高まり好ましく用いることができる。
【０１１７】
カルボジイミド化合物（ｆ）の製造には公知の技術を適用することができ、一般的には、ジイソシアネート化合物を触媒存在下で重縮合することによりカルボジイミド化合物が得られる。該カルボジイミド化合物の出発原料であるジイソシアネート化合物としては、芳香族、脂肪族、脂環式ジイソシアネートなどを用いることができ、具体的にはトリレンジイソシアネート、キシレンジイソシアネート、ジフェニルメタンジイソシアネート、ヘキサメチレンジイソシアネート、シクロヘキサンジイソシアネート、イソホロンジイソシアネート、ジシクロヘキシルジイソシアネートなどを用いることができる。なお、層（Ｘ）におけるカルボジイミド化合物（Ｆ）の含有量とは、層（Ｘ）においてカルボジイミド化合物（ｆ）に由来する部分の重量の総和を指す。例えば、カルボジイミド化合物（ｆ）の一部が、層（Ｘ）においてアクリルウレタン共重合樹脂（ａ）、イソシアネート化合物（ｂ）、エポキシ化合物（ｃ）またはオキサゾリン化合物（ｅ）などの別の化合物と架橋構造を形成している場合、カルボジイミド化合物（Ｆ）の含有量とは、架橋していないカルボジイミド化合物（ｆ）の重量と、当該架橋構造のうちカルボジイミド化合物（ｆ）に由来する部分の重量とを全て合計した値のことであり、当該架橋構造のうちアクリルウレタン共重合樹脂（ａ）、イソシアネート化合物（ｂ）、エポキシ化合物（ｃ）またはオキサゾリン化合物（ｅ）などの別の化合物に由来する部分の重量は、ここでいうカルボジイミド化合物（Ｆ）の含有量には含まれないものとする。
【０１１８】
また、積層ポリエステルフィルムは、基材となるポリエステルフィルム（基材フィルム）の少なくとも片面に層（Ｘ）が設けられていることが必要であるが、更にもう一方の面にも層（Ｙ）を設けてもよい。層（Ｙ）を構成する樹脂としては、特に限定されないが、例えばポリエステル樹脂、アクリル樹脂、ウレタン樹脂、エポキシ樹脂、アミド樹脂及びこれらの樹脂の共重合樹脂が挙げられる。またこれらの樹脂を単独又は複数から選ばれるものも用いることができる。また、層（Ｙ）は層（Ｘ）と同じ層を設けても良い。ポリエステルフィルムの片面に層（Ｘ）を設け、もう一方の面に層（Ｙ）を設けた場合の効果としては、次のような点が挙げられる。例えば、ポリエステルフィルムの層（Ｘ）（もしくは層（Ｙ））側にハードコート層を設けた際に、反対面の層（Ｙ）（もしくは層（Ｘ））に易滑性粒子を含有させることで、ハードコート層を設けた後のフィルムのハンドリング性を向上させることができ、好ましい。
【０１１９】
次に、積層ポリエステルフィルムを用いてなる成形用部材と、該成形用部材と成形用樹脂を用いてなる成形体について説明する。
【０１２０】
本発明の成形体とは、積層ポリエステルフィルムを用いてなる成形用部材が成形用樹脂を被覆したもの、もしくは積層ポリエステルフィルムを用いてなる成形用部材が成形用樹脂を被覆したものに成形加工を施して得られる加工品を意味する。ここでいう成形用樹脂とは熱可塑性樹脂を意味し、例えば、アクリル系樹脂、ポリフェニレンオキシド・ポリスチレン系樹脂、ポリカーボネート系樹脂、スチレン共重合体系樹脂、アクリロニトリル／スチレン／ブタジエン共重合体系樹脂、ポリプロピレン系樹脂、ポリエチレン系樹脂、ポリアミド系樹脂、ポリアセタール系樹脂、ポリエステル系樹脂、などが挙げられる。またこれらは単独樹脂であっても、他の樹脂と混合した組成物（樹脂アロイ）であってもよい。
【０１２１】
成形用樹脂には、必要に応じて適宜、添加剤、例えば、耐熱安定剤、耐酸化安定剤、耐候安定剤、紫外線吸収剤、有機の易滑剤、顔料、染料、有機または無機の微粒子、充填剤および核剤などを配合してもよい。
【０１２２】
また、積層ポリエステルフィルムを用いてなる成形用部材が成形用樹脂を被覆する箇所は、成形用樹脂の片面の一部、片面全体、両面の各一部、両面の全体のいずれでもよい。
【０１２３】
本発明の積層ポリエステルフィルムを用いてなる成形用部材とは、積層ポリエステルフィルムに、印刷層、ハードコート層、接着層、またはバインダー層のうち、少なくとも１つの層を設けた部材を意味する。
【０１２４】
また、本発明の積層ポリエステルフィルムを用いてなる成形用部材とは、積層ポリエステルフィルムの少なくとも片側に耐擦傷樹脂層を設けた部材も含む。
【０１２５】
本発明の成形用部材とは、例えば次のような形態が挙げられる。積層ポリエステルフィルムの少なくとも片面にＵＶ硬化型樹脂からなるハードコート層が設けられ、もう一方の面に印刷層が設けられ、更に印刷層の上に接着層を設けられた成形用部材である。なお、ここでいう接着層にはバインダー層や、アンカーコート層、粘着層も含まれる。
【０１２６】
本発明の成形用部材における印刷層は、バインダー樹脂、顔料または染料などで構成することができる。バインダー樹脂としては、ポリウレタン系樹脂、ビニル系樹脂、ポリアミド系樹脂、ポリエステル系樹脂、アクリル系樹脂、ポリビニルアセタール系樹脂、ポリエステルウレタン系樹脂、セルロースエステル系樹脂、アルキド系樹脂、熱可塑性エラストマー系樹脂等が好ましく、特に柔軟な被膜を作製することができる樹脂が好ましい。またバインダー樹脂中には、適切な色の顔料または染料を着色剤として含有する着色インキを配合することが好ましい。塗布方法としては、グラビア印刷、スクリーン印刷、オフセット印刷などが好ましく、より好ましくはスクリーン印刷が好ましい。特に多色刷りや階調色彩を必要とする場合には、オフセット印刷法やグラビア印刷法が好ましい。また単色の場合は、グラビアコート法、ロールコート法、コンマコート法などのコート法を採用することもできる。図柄に応じて、フィルムに全面的に印刷層を積層する印刷法でも、部分的に印刷層を積層する印刷法でもよい。また、印刷層をそれぞれ５μｍ以上塗布することが好ましく、印刷層を形成するインキとしては２液硬化型のインキであることが好ましい。この場合、射出成形時のインク流れを抑制しやすくなり、インキの膜厚変化による変色を抑制することが可能となる。
【０１２７】
本発明の成形用部材におけるハードコート層は、アクリル系樹脂、ウレタン系樹脂、メラミン系樹脂、有機シリケート化合物、シリコーン系樹脂または金属酸化物などで構成することができる。特に、硬度と耐久性などの点で、シリコーン系樹脂とアクリル系樹脂が好ましく、更に、硬化性、可撓性および生産性の点で、アクリル系樹脂、特に、活性線硬化型のアクリル系樹脂からなるものが好ましい。
【０１２８】
ハードコート層中には、本発明の効果が損なわれない範囲で、さらに各種の添加剤を必要に応じて配合することができる。例えば、酸化防止剤、光安定剤、紫外線吸収剤などの安定剤、界面活性剤、レベリング剤および帯電防止剤などを用いることができる。ハードコート層の厚さは、用途に応じて決定すればよいが、通常０．１〜３０μｍが好ましく、より好ましくは１〜１５μｍである。ハードコート層の厚さが０．１μｍ未満の場合には十分硬化していても薄すぎるために表面硬度が十分でなく傷が付きやすくなる傾向にあり、一方、厚さが３０μｍを超える場合には、折り曲げなどの応力により硬化膜にクラックが入りやすくなる傾向にある。
【０１２９】
本発明の成形用部材における接着層は、感熱タイプあるいは感圧タイプが好ましく、成形用樹脂がアクリル系樹脂の場合、接着層にはアクリル系樹脂などが好ましく用いられる。また成形用樹脂がポリフェニレンオキシド・ポリスチレン系樹脂、ポリカーボネート系樹脂、スチレン共重合体系樹脂、ポリスチレン系樹脂などの場合、接着層にはこれらの樹脂と親和性のあるアクリル系樹脂、ポリスチレン系樹脂、ポリアミド系樹脂などが好ましく用いられる。成形用樹脂がポリプロピレン系樹脂の場合、接着層としては塩素化ポリオレフィン系樹脂、塩素化エチレン−酢酸ビニル共重合体系樹脂、環化ゴム、クマロンインデン系樹脂などが好ましく用いられる。
【０１３０】
本発明の成形用部材におけるバインダー層は、アクリル樹脂、ポリエステル樹脂、ポリカーボネート樹脂、塩化ビニル酢酸ビニル共重合体（塩酢ビ樹脂）などの熱可塑性樹脂で構成することができる。バインダー層の塗布方法としては、グラビア印刷、スクリーン印刷、オフセット印刷などが好ましく、より好ましくはスクリーン印刷が好ましい。バインダー層の厚さは用途に応じて決定すればよいが、通常１μｍ以上が好ましい。バインダー層の厚さが１μｍ未満の場合には成形用樹脂の接着性が不十分となる場合がある。
【０１３１】
接着層の形成方法は公知の方法を用いることができ、例えばロールコート法、グラビア
コート法、コンマコート法などのコート法、また、例えばグラビア印刷法、スクリーン印
刷などの印刷法が挙げられる。
【０１３２】
本発明の積層ポリエステルフィルムは、成形加工を施した後も優れた接着性、帯電防止性を有することから、各種成形加工を施される用途に好適に用いられる。成形加工方法は特に限定されないが、例えば真空成形、真空圧空成形、プラグアシスト真空圧空成形、インモールド成形、インサート成形、冷間成形、プレス成形などの各種成形法が挙げられる。
【０１３３】
次に積層ポリエステルフィルムの少なくとも片側に、耐擦傷樹脂層が設けられてなる成形用部材について説明する。
【０１３４】
本発明の耐擦傷樹脂層が設けられてなる成形用部材とは、ポリエステルフィルム、層（Ｘ）、耐擦傷樹脂層をその順に有してなる成形用部材であり、少なくとも一方の最表層が耐擦傷樹脂層である。
【０１３５】
本発明の成形用部材における耐擦傷樹脂層とは、硬度がＨＢ以上である樹脂層を意味する。熱硬化型樹脂および、または活性線硬化型樹脂を用いて、かかる耐擦傷樹脂層を形成せしめることが好ましい。
【０１３６】
ここでいう熱とは、熱風噴射、赤外線、マイクロ波、誘導加熱などの加熱方式によって与えられる熱エネルギーを意味する。またここでいう活性線とは、紫外線（ＵＶ）、電子線、放射線（α線、β線、γ線など）を意味し、実用的には、紫外線が簡便であり好ましい。紫外線を照射する際に用いる紫外線ランプの種類としては、例えば、放電ランプ方式、フラッシュ方式、レーザー方式、無電極ランプ方式等が挙げられる。放電ランプ方式である高圧水銀灯を用いて紫外線硬化させる場合、紫外線の照度強度が５０ｍＷ／ｃｍ２以上３０００ｍＷ／ｃｍ２以下、好ましくは１００ｍＷ／ｃｍ２以上２０００ｍＷ／ｃｍ２以下、さらに好ましくは２００ｍＷ／ｃｍ２以上１５００ｍＷ／ｃｍ２以下となる条件で紫外線照射を行うことが好ましい。ここで、紫外線照度強度とは、単位面積当たりに受ける照射強度で、ランプ出力、発光スペクトル効率、発光バルブの直径、反射鏡の設計及び被照射物との光源距離によって調整することができる。
【０１３７】
耐擦傷樹脂層に用いられる樹脂としては、アクリル系樹脂、メラミン系樹脂、シリコーン系樹脂、ウレタン系樹脂などを挙げることができる。
【０１３８】
アクリル系樹脂としては、１分子中に、３（より好ましくは４、さらに好ましくは５）個以上の（メタ）アクリロイルオキシ基を有する多官能アクリレートまたはその変性モノマーを共重合させた樹脂を用いることができる。多官能アクリレートまたはその変性モノマーにおける１分子中に有する（メタ）アクリロイルオキシ基の上限は、１０個以下（より好ましくは９個以下、さらに好ましくは８個以下）が好ましい。多官能アクリレートまたはその変性モノマーが、１分子中に１０個を超える（メタ）アクリロイルオキシ基を有すると硬化時の収縮率が大きく、耐擦傷樹脂層がカールする場合があるためである。１分子中に３個以上の（メタ）アクリロイルオキシ基を有する多官能アクリレートまたはその変性モノマーとして、具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールペンタ（メタ）アクリレート、ジペンタエリスリトールヘキサ（メタ）アクリレート、トリメチロールプロパントリ（メタ）アクリレート、ペンタエリスリトールトリアクリレートヘキサンメチレンジイソシアネートウレタンポリマーなどを用いることができる。これらの単量体は、１種または２種以上を混合して使用することができる。また、市販されている多官能アクリルモノマーとしては三菱レーヨン株式会社；（商品名“ダイヤビーム”シリーズなど）、新中村株式会社；（商品名“ＮＫエステル”シリーズなど）、大日本インキ化学工業株式会社；（商品名“ＵＮＩＤＩＣ”など）、東亞合成化学工業株式会社；（“アロニックス”シリーズなど）、日本油脂株式会社；（“ブレンマー”シリーズなど）、日本化薬株式会社；（商品名“ＫＡＹＡＲＡＤ”シリーズなど）、共栄社化学株式会社；（商品名“ライトエステル”シリーズなど）などを挙げることができ、これらの製品を利用することができる。
【０１３９】
またアクリル系樹脂には、多官能アクリレートまたはその変性モノマーとポリエステル系ポリオールのオリゴマーの共重合体からなるポリエステルアクリレートや、多官能アクリレートまたはその変性モノマーとウレタンオリゴマーの共重合体からなるウレタンアクリレートも含まれる。
【０１４０】
また、本発明のアクリルモノマーには、前述の多官能アクリレートに加えて、重合開始剤、硬化剤、及び触媒を含有させるのが好ましい。また、複数の重合開始剤を同時に用いても良いし、単独で用いても良い。さらに、酸性触媒や、熱重合開始剤や光重合開始剤を併用してもよい。
【０１４１】
光重合開始剤は、例えばアルキルフェノン系化合物、含硫黄系化合物、アシルホスフィンオキシド系化合物、アミン系化合物などが挙げられるがこれらに限定されるものではないが、硬化性の点から、アルキルフェノン系化合物が好ましく、具体例としては、２．２−ジメトキシ−１．２−ジフェニルエタン−１−オン、２−メチル−１−（４−メチルチオフェニル）−２−モルフォリノプロパン−１−オン、２−ベンジル−２−ジメチルアミノ−１−（４−フェニル）−１−ブタン、２−（ジメチルアミノ）−２−[（４−メチルフェニル）メチル]−１−（４−フェニル）−１−ブタン、２−ベンジル−２−ジメチルアミノ−１−（４−モルフォリノフェニル）−１−ブタン、２−（ジメチルアミノ）−２−[（４−メチルフェニル）メチル]−１−[４−（４−モルフォリニル）フェニル]−１−ブタン、１−シクロヒキシル−フェニルケトン、２−メチル−１−フェニルプロパン−１−オン、１−[４−（２−エトキシ）−フェニル]−２−ヒドロキシ−２−メチル−１−プロパン−１−オン、などが挙げられる。
【０１４２】
光重合開始剤の含有量は、１分子中に３個以上の（メタ）アクリロイルオキシ基を有する多官能アクリレートまたはその変性モノマー１００重量部に対して、０．１〜５重量部、特に０．３〜３重量部とすることが好ましい。この光重合開始剤の含有量が少なすぎると硬化を円滑に促進させることができず、多すぎると黄変が進み、外観が損なわれる場合がある。
【０１４３】
酸性触媒の例としては、塩酸水溶液、蟻酸、酢酸などが挙げられる。熱重合開始剤の例としては、過酸化物、アゾ化合物が挙げられる。
【０１４４】
メラミン系樹脂とは、メラミン、メラミンとホルムアルデヒドを縮合して得られるメチロール化メラミン誘導体、メチロール化メラミンに低級アルコールを反応させて部分的あるいは完全にエーテル化した化合物、及びこれらの混合物などを用いることができる。またメラミン系樹脂としては単量体、２量体以上の多量体からなる縮合物のいずれでもよく、これらの混合物でもよい。エーテル化に用いられる低級アルコールとしては、メチルアルコール、エチルアルコール、イソプロピルアルコール、ｎ−ブタノール、イソブタノールなどを用いることができる。官能基としては、イミノ基、メチロール基、あるいはメトキシメチル基やブトキシメチル基等のアルコキシメチル基を１分子中に有するもので、イミノ基型メチル化メラミン樹脂、メチロール基型メラミン樹脂、メチロール基型メチル化メラミン樹脂、完全アルキル型メチル化メラミン樹脂などである。
【０１４５】
本発明では、耐擦傷樹脂層が、ポリカプロラクトン成分（Ｋ）およびウレタン成分（Ｎ）を有し、さらにポリシロキサン成分（Ｌ）および／またはポリジメチルシロキサン成分（Ｍ）を有することが好ましい。これらの成分を耐擦傷樹脂層に用いることで、耐擦傷樹脂層を１０〜３０μｍという厚い領域で積層した場合にも、良好な帯電防止性と耐擦傷性を発現することができる。
【０１４６】
ポリカプロラクトン成分（Ｋ）を有するとは、耐擦傷樹脂層を構成する樹脂が以下の化学式（化１）で示される構造を有することを指す。
【０１４７】
【化１】
2012121149.tif 000003
【０１４８】
ポリカプロラクトン成分（Ｋ）の好ましい態様として、原料としてポリカプロラクトン骨格および水酸基を有する樹脂（ｋ）およびイソシアネート系化合物（ｎ）を用いて、これらを架橋せしめれば、耐擦傷樹脂層にポリカプロラクトン成分（Ｋ）とウレタン成分（Ｎ）を導入することができ、かつ耐擦傷樹脂層の耐擦傷性の点からも好ましい。
【０１４９】
ポリカプロラクトン骨格および水酸基を有する樹脂（ｋ）としては、例えば下記（化２）に例示される２官能ポリカプロラクトンジオール類や下記（化３）に例示される３官能ポリカプロラクトントリオール、その他４官能ポリカプロラクトンポリオールなどが挙げられる。
【０１５０】
【化２】
2012121149.tif 000004
【０１５１】
【化３】
2012121149.tif 000005
【０１５２】
耐擦傷樹脂層中におけるポリカプロラクトン成分（Ｋ）の含有量は耐擦傷樹脂層を１００重量部とした時に５〜５０重量部であることが好ましい。５重量部未満の場合、耐擦傷樹脂層の耐擦傷性が劣る事があり、５０重量部を超えると経時での透明性悪化が見られる場合がある。
【０１５３】
ウレタン成分（Ｎ）を有するとは、耐擦傷樹脂層を構成する樹脂が以下の化学式（化４）で示される構造を有することを指す。
【０１５４】
【化４】
2012121149.tif 000006
【０１５５】
ウレタン成分（Ｎ）の好ましい態様として、原料としてイソシアネート系化合物（ｎ）と、以下（Ｉ）〜（ＩＶ）に記載のいずれかの樹脂を用いて、これらを架橋せしめれば、耐擦傷樹脂層にウレタン成分（Ｎ）を導入することができ、かつ耐擦傷樹脂層の耐擦傷性の点からも好ましい。
（Ｉ）ポリカプロラクトン骨格および水酸基を有する樹脂（ｋ）
（ＩＩ）ポリシロキサン骨格を有する樹脂（ｌ）
（ＩＩＩ）ポリジメチルシロキサン骨格を有する樹脂（ｍ）
（ＩＶ）ポリシロキサン骨格とポリジメチルシロキサン骨格とを有する樹脂（ｌ＋ｍ）
【０１５６】
イソシアネート系化合物（ｎ）としては、メチレンビス−４−シクロヘキシルイソシアネート、ヘキサメチレンイソシアネートのイソシアヌレート体、ヘキサメチレンイソシアネートのビウレット体などのポリイソシアネートなどを用いることが出来る。
耐擦傷樹脂層中におけるウレタン成分（Ｎ）の含有量は、耐擦傷樹脂層を１００重量部とした時に、１０〜４０重量部であることが好ましい。上記範囲以外では耐擦傷性が劣ることがあり好ましくない。
【０１５７】
ポリシロキサン成分（Ｌ）を有するとは、耐擦傷樹脂層を構成する樹脂が以下の化学式（化５）で示される構造を有することを指す。
【０１５８】
【化５】
2012121149.tif 000007
【０１５９】
ポリシロキサン成分（Ｌ）の好ましい態様として、原料としてポリシロキサン骨格を有する樹脂（ｌ）およびイソシアネート系化合物（ｎ）を用いて、これらを架橋せしめれば、耐擦傷樹脂層にポリシロキサン成分（Ｌ）とウレタン成分（Ｎ）を導入することができ、かつ耐擦傷樹脂層の耐擦傷性の点からも好ましい。
【０１６０】
ここでいうポリシロキサン骨格を有する樹脂（ｌ）としては、例えば、テトラメトキシシラン、テトラエトキシシラン、メチルトリメトキシシラン、メチルトキエトキシシラン、ジメチルジメトキシシラン、ジメチルジエトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、γ−メタクリロキシプロピルトリメトキシシラン、γ−メタクリロキシプロピルトリエトキシシラン、γ−メタクリロキシプロピルメチルジメトキシシラン、γ−メタクリロキシプロピルメチルジエトキシシラン、γ−アクリロキシプロピルトリメトキシシラン、γ−アクリロキシプロピルメチルジメトキシシラン等の加水分解性シリル基を有するシラン化合物の部分加水分解物や、有機溶媒中に無水ケイ酸の微粒子を安定に分散させたオルガノシリカゾル、または該オルガノシリカゾルにラジカル重合性を有する上記加水分解性シリル基を有するシラン化合物の部分加水分解物を付加させたもの等を使用することができる。
耐擦傷樹脂層中におけるポリシロキサン成分（Ｌ）の含有量は、耐擦傷樹脂層を１００重量部とした時に、１〜２０重量部であることが好ましい。上記範囲以外では耐擦傷性が劣ることがあり好ましくない。
【０１６１】
ポリジメチルシロキサン成分（Ｍ）を有するとは、耐擦傷樹脂層を構成する樹脂が以下の化学式（化６）で示される構造を有することを指す。
【０１６２】
【化６】
2012121149.tif 000008
【０１６３】
ポリジメチルシロキサン成分（Ｍ）の好ましい態様として、原料としてポリジメチルシロキサン骨格を有する樹脂（ｍ）およびイソシアネート系化合物（ｎ）を用いて、これらを架橋せしめれば、耐擦傷樹脂層にポリジメチルシロキサン成分（Ｍ）とウレタン成分（Ｎ）を挿入することができ、かつ耐擦傷樹脂層の耐擦傷性の点からも好ましい。
【０１６４】
ポリジメチルシロキサン骨格を有する樹脂（ｍ）は、例えばポリジメチルシロキサンのメタクリルエステル（下記化７）とビニルモノマーとを共重合させて得ることができる。ここで用いるビニルモノマーとしては、メチルアクリレート、エチルアクリレート、ｎ−ブチルアクリレート、イソブチルアクリレート、オクチルアクリレート、シクロヘキシルアクリレート、テトラヒドロフルフリルアクリレート、メチルメタクリレート、エチルメタクリレート、ｎ−ブチルメタクリレート、イソブチルメタクリレート、２−エチルヘキシルメタクリレート、ステアリルメタクリレート、ラウリルメタクリレート、メチルビニルエーテル、エチルビニルエーテル、ｎ−プロピルビニルエーテル、ｎ−ブチルビニルエーテル、イソブチルビニルエーテル、スチレン、α−メチルスチレン、アクリロニトリル、メタクリロニトリル、酢酸ビニル、塩化ビニル、塩化ビニリデン、フッ化ビニル、フッ化ビニリデン、グリシジルアクリレート、グリシジルメタクリレート、アリルグリシジルエーテル、アクリル酸、メタクリル酸、イタコン酸、クロトン酸、マレイン酸、無水マレイン酸、シトラコン酸、アクリルアミド、メタクリルアミド、Ｎ−メチロールアクリルアミド、Ｎ，Ｎ−ジメチルアクリルアミド、Ｎ，Ｎ−ジメチルアミノエチルメタクリレート、Ｎ，Ｎ−ジエチルアミノエチルメタクリレート、ジアセトンアクリルアミドなどが挙げられる。また、２−ヒドロキシエチルアクリレート、２−ヒドロキシエチルメタクリレート、２−ヒドロキシプロピルアクリレート、２−ヒドロキシプロピルメタクリレート、アリルアルコール等の水酸基を有するビニルモノマーを用いることもできるし、カージュラＥとアクリル酸、メタクリル酸、イタコン酸、クロトン酸、マレイン酸等との反応物を用いることもできる。
【０１６５】
【化７】
2012121149.tif 000009
【０１６６】
また下記（化８）に例示されるような高分子アゾ系ラジカル重合開始剤を使用して、上述したビニルモノマーと共重合させることでポリジメチルシロキサン骨格を有する樹脂（ｍ）を得ることもできる。
【０１６７】
【化８】
2012121149.tif 000010
【０１６８】
また本発明では、ポリジメチルシロキサン骨格を有する樹脂（ｍ）として、２−ヒドロキシエチルアクリレートなどの水酸基を有するモノマーが共重合されていることが好ましい。これによってポリジメチルシロキサン骨格を有する樹脂（ｍ）とイソシアネート化合物（ｎ）が反応し、ウレタン結合が生成し、耐擦傷樹脂層の耐擦傷性が向上する。
【０１６９】
耐擦傷樹脂層中におけるポリジメチルシロキサン成分（Ｍ）の含有量は、耐擦傷樹脂層を１００重量部とした時に、５〜８０重量部であることが好ましい。５重量部未満の場合、耐擦傷樹脂層の耐擦傷性が劣る事があり、８０重量部を超えると経時での透明性悪化が見られる場合がある。
【０１７０】
また、本発明では、ポリシロキサン成分（Ｌ）とポリジメチルシロキサン成分（Ｍ）の両方を有する樹脂として、ポリシロキサン骨格とポリジメチルシロキサン骨格とを有する樹脂（ｌ＋ｍ）を用いることもできる。ポリシロキサン骨格とポリジメチルシロキサン骨格とを有する樹脂（ｌ＋ｍ）は、ポリシロキサン骨格を有する樹脂（ｌ）とジメチルシロキサン骨格を有する樹脂（ｍ）を共重合した樹脂を意味する。
【０１７１】
本発明において、積層ポリエステルフィルムの片側に設けられる耐擦傷樹脂層の厚みは１０〜３０μｍであることが好ましい。より好ましくは１５〜２５μｍである。１０〜３０μｍの範囲とすることで、耐擦傷性を維持しつつ、耐擦傷樹脂層表面の表面比抵抗が１０１３Ω／□未満とすることができ、成形用部材への粉塵の付着が防止され、成形用部材およびそれを用いてなる成形体の意匠性を良好なものとすることができる。
【０１７２】
本発明において、耐擦傷樹脂層を１０〜３０μｍと厚く積層した場合にも表面比抵抗が低くなり、帯電防止性が発現する理由については、図５に示すようなモデルを考えている。
【０１７３】
耐擦傷樹脂層は完全な絶縁体ではなく、大きな抵抗を有する通電体であると考えられる。そのため、耐擦傷樹脂層の表面に電圧をかけると、耐擦傷樹脂層の内部へと電気が流れ、その下にある層（Ｘ）へと繋がる。すると層（Ｘ）は導電性の樹脂を含み連続相構造を形成するため、電気を効率的に流すことができる。その後、再度、耐擦傷樹脂層の内部へと電気が流れた結果、耐擦傷樹脂層の表面比抵抗が低くなるものと推定される。
【０１７４】
一方で、層（Ｘ）の導電性の樹脂として、連続相構造を形成しないような化合物を用いた場合は、耐擦傷樹脂層を厚く積層した場合も耐擦傷樹脂層の表面比抵抗は高いままであり、帯電防止性は発現しないことが確認されている。
【０１７５】
積層ポリエステルフィルムは、アクリルウレタン共重合樹脂（Ａ）、イソシアネート化合物（Ｂ）、エポキシ化合物（Ｃ）ポリチオフェン構造を有する化合物（ｄ−１）および陰イオン構造を有する化合物（ｄ−２）を含有せしめた水系塗剤（ｘ）を用いて、ポリエステルフィルムに層（Ｘ）を積層することにより作成することができる。
【０１７６】
アクリルウレタン共重合樹脂（Ａ）、イソシアネート化合物（Ｂ）、エポキシ化合物（Ｃ）ポリチオフェン構造を有する化合物（ｄ−１）および陰イオン構造を有する化合物（ｄ−２）を含有せしめた水系塗剤（ｘ）は、塗剤の保存安定性やハンドリング性向上の点から、微量の水溶性有機溶媒を含有してもよい。水溶性有機溶媒としては、メチルアルコール、エチルアルコールおよびイソプロピルアルコール等の水溶性アルコール類、アセトン等の水溶性ケトン類、およびメチルセロソルブ、セロソルブ、ブチルセロソルブ、カルビトールおよびブチルカルビトール等の水溶性エーテル類が挙げられる。これらは、単独または複数混合して使用可能である。水溶性有機溶媒の含有量は、防爆性および環境汚染の点から、塗剤（ｘ）全量に対して好ましくは１０重量％以下であり、より好ましくは７重量％以下であり、更に好ましくは５重量％以下である。
【０１７７】
アクリルウレタン共重合樹脂（Ａ）、イソシアネート化合物（Ｂ）、エポキシ化合物（Ｃ）ポリチオフェン構造を有する化合物（ｄ−１）および陰イオン構造を有する化合物（ｄ−２）を有してなる層（Ｘ）を有する積層ポリエステルフィルムを得る方法としては、ポリエステルフィルムに層（Ｘ）を積層する方法などが挙げられる。中でも、ポリエステルフィルムに層（Ｘ）を構成する塗剤（ｘ）をコーティング（塗布）し、積層する方法が好ましい。塗剤をコーティング方法としては、ポリエステルフィルムの製造工程とは別工程でコーティングを行う方法、いわゆるオフラインコーティング方法と、ポリエステルフィルムの製造工程中にコーティングを行い、ポリエステルフィルムに層（Ｘ）が積層された積層ポリエステルフィルムを一気に得る、いわゆるインラインコーティング方法がある。しかしながら、コストの面や塗布厚みの均一化の面からインラインコーティング方法を採用することが好ましく、その場合に用いられる塗液の溶剤は、環境汚染や防爆性の点から水系であることが好ましく、水を用いることが最も好ましい態様である。
【０１７８】
例えば、溶融押し出しされた結晶配向前のポリエステルフィルムを長手方向に２．５〜５倍程度延伸し、一軸延伸されたフィルムに連続的に層（Ｘ）を構成する塗剤（ｘ）を塗布する。塗布されたフィルムは段階的に加熱されたゾーンを通過しつつ乾燥され、幅方向に２．５〜５倍程度延伸される。更に、連続的に１５０〜２５０℃の加熱ゾーンに導かれ結晶配向を完了させる方法（インラインコート法）によって得ることができる。本発明では、１５０〜２５０℃の加熱ゾーンで熱処理を施すことで、基材フィルムの結晶配向を完了させるだけでなく、不安定構造である層（Ｘ）の連続相構造を固定化することができるため、好ましい。
【０１７９】
溶剤として水を用いた塗材（水系塗剤）の塗布方法としては、例えば、リバースコート法、スプレーコート法、バーコート法、グラビアコート法、ロッドコート法およびダイコート法などを用いることができる。
【０１８０】
水系塗剤（ｘ）を塗布する前に、基材であるポリエステルフィルムの表面にコロナ放電処理などを施すことが好ましい。これは、ポリエステルフィルムと層（Ｘ）との接着性が向上し、塗布性も良好となるためである。
【０１８１】
層（Ｘ）中には、発明の効果を損なわない範囲であれば、架橋剤、酸化防止剤、耐熱安定剤、耐候安定剤、紫外線吸収剤、有機の易滑剤、顔料、染料、有機または無機の微粒子、充填剤および界面活性剤などを配合しても良い。
【０１８２】
次に積層ポリエステルフィルムの製造方法を説明するが、本発明はこれにより限定されるものではない。
【０１８３】
ポリエチレンテレフタレート（以下、樹脂Ｐ）、およびシクロヘキサンジメタノールを含んで成るポリエステル（以下、樹脂Ｑ）のペレットを、熱風中あるいは真空下で乾燥した後、別々の押出機に供給した。樹脂ＰおよびＱを、押出機内において融点以上に加熱溶融した後、マルチマニホールドダイやフィールドブロックに代表される多層積層装置に送り込み、スリット状のダイからシート状に押出し、静電印加などの方式により表面温度１０〜６０℃の鏡面キャスティングドラムに密着、冷却固化せしめて未延伸ポリエステルフィルムを作製した。この未延伸ポリエステルフィルムを、７０〜１００℃の温度に加熱されたロール間で長手方向に２．５〜５倍延伸する。このようにして得られたポリエステルフィルムの片面あるいは両面に空気中でコロナ放電処理を施し、その処理面に層（Ｘ）を構成する水系塗剤（ｘ）を塗布する。この塗布された積層ポリエステルフィルムをクリップで把持して乾燥ゾーンに導き、７０〜１５０℃の温度で乾燥し、引き続き連続的に７０〜１５０℃の温度の加熱ゾーンで幅方向に２．５〜５倍延伸し、続いて２００〜２４０℃の温度の加熱ゾーンで５〜４０秒間熱処理を施し、結晶配向の完了したポリエステルフィルム上に層（Ｘ）が積層された積層ポリエステルフィルムを得る。上記熱処理中に、必要に応じて３〜１２％の弛緩処理を施してもよい。また、発明の効果を損なわない範囲で、積層ポリエステルフィルムに走行性（易滑性）や耐候性、耐熱性などの機能を持たせるため、ポリエステルフィルム原料に粒子を添加してもよい。ポリエステルフィルム原料に添加する粒子の材質としては、添加剤、例えば、耐熱安定剤、耐酸化安定剤、耐候安定剤、紫外線吸収剤、易滑剤などが使用できる。また、この場合に用いられる塗剤は、環境汚染や防爆性の点で水系塗剤が好ましく用いられる。
【０１８４】
次に、上記積層ポリエステルフィルムを用いてなる成形用部材の製造方法と、該成形用部材と成形用樹脂を用いてなる成形体の製造方法を説明するが、本発明はこれにより限定されるものではない。
【０１８５】
例えば、上述の積層ポリエステルフィルムの製造方法によって得た積層ポリエステルフィルムの一方の面に、印刷インキ層を、層厚みが５μｍになるよう塗布し、成形用部材を得る。また、成形用部材の印刷インキ層を設けていない面に、硬化性樹脂からなるハードコート層を層厚みが２μｍになるよう塗布する。塗布方法としては、バーコート法やグラビアコート法などが挙げられる。次に、積層ポリエステルフィルムと印刷インキ層とハードコート層からなる成形用部材を、必要に応じて真空成形を用いてプレ成形を行う。こうして得られた成形用部材、またはプレ成形した成形用部材を、インモールド成形またはインサート成形にて成形用樹脂に被覆し一体化させ、成形体を得る。この際、ゲートの構造としては、ピンゲート、サイドゲート、フィルムゲート、トンネルゲート、ディスクゲートなどいずれのゲート構造でも良いが、特にサイドゲートやフィルムゲートが好ましい。
【０１８６】
次に、積層ポリエステルフィルムの少なくとも片側に耐擦傷樹脂層が設けられてなる成形用部材の製造方法と、該成形用部材と成形用樹脂から構成される成形体の製造方法を説明するが、これにより限定されるものではない。
【０１８７】
例えば、上述の積層ポリエステルフィルムの製造方法によって得た積層ポリエステルフィルムの層（Ｘ）積層面に、耐擦傷樹脂層を層厚みが２５μｍになるよう塗布し、６０℃で１時間乾燥させた後、２５℃で７日間エージング処理を行い、耐擦傷樹脂層が設けられてなる成形用部材を得る。次に、この成形用部材の耐擦傷樹脂層を設けていない面に、印刷インキ層を層厚みが５μｍになるよう塗布する。塗布方法としては、バーコート法やグラビアコート法などが挙げられる。次に、積層ポリエステルフィルムと耐擦傷樹脂層と印刷インキ層からなる成形用部材を、必要に応じて真空成形を用いてプレ成形を行う。こうして得られた成形用部材、またはプレ成形した成形用部材を、インモールド成形またはインサート成形にて成形用樹脂に被覆し一体化させ、成形体を得る。この際、ゲートの構造としては、ピンゲート、サイドゲート、フィルムゲート、トンネルゲート、ディスクゲートなどいずれのゲート構造でも良いが、特にサイドゲートやフィルムゲートが好ましい。
【０１８８】
［特性の測定方法および効果の評価方法］
（１）透明性の測定方法
透明性は、ヘイズ（％）により評価した。ヘイズの測定は、常態（温度２３℃、相対湿度６５％）において、積層ポリエステルフィルムを１時間放置した後、日本電色工業（株）製濁度計「ＮＤＨ５０００」を用いて行った。３回測定した平均値を、その積層ポリエステルフィルムのヘイズとした。
【０１８９】
（２）帯電防止性（表面比抵抗）の測定方法および評価方法
帯電防止性は、表面比抵抗により評価した。表面比抵抗は、積層ポリエステルフィルムを常態（温度２３℃、相対湿度６５％）において２４時間放置後、その雰囲気下でデジタル超高抵抗／微小電流計（アドバンテスト製Ｒ８３４０Ａ）を用いて、印加電圧１００Ｖで１０秒間印加後の表面比抵抗値を求めた。なお、測定面は積層ポリエステルフィルムの層（Ｘ）積層面とする。単位は、Ω／□である。表面比抵抗が９×１０１１Ω／□以下のものであれば実用上問題のないレベルであり、５×１０１０Ω／□以下のものは優れた帯電防止性を示す。
【０１９０】
（３）成形後の帯電防止性（表面比抵抗）の測定方法および評価方法
帯電防止性は、表面比抵抗により評価した。フィルム幅方向に長さ２００ｍｍ×幅１００ｍｍの矩形に切り出して測定用サンプルを得た。次にパンタグラフ方式のフィルムストレッチャーを用いて、温度１００℃、速度１０ｍｍ／秒の条件で、測定用サンプルの短軸方向（幅方向）に伸度５０％の一軸延伸を行い、成形後積層ポリエステルフィルムを作製した。成形後積層ポリエステルフィルムを常態（温度２３℃、相対湿度６５％）において２４時間放置後、その雰囲気下でデジタル超高抵抗／微小電流計（アドバンテスト製Ｒ８３４０Ａ）を用いて、印加電圧１００Ｖで１０秒間印加後の表面比抵抗値を求めた。なお、測定面は成形後積層ポリエステルフィルムの層（Ｘ）積層面とする。単位は、Ω／□である。表面比抵抗が５×１０１２Ω／□以下のものであれば実用上問題のないレベルであり、１×１０１１Ω／□以下のものは優れた帯電防止性を示す。
【０１９１】
（４）印刷インキ層との接着性の評価方法
（４−１）初期接着性の評価方法
積層ポリエステルフィルム上に、下記の割合でインキ、溶剤、硬化剤を混合した熱硬化型インキを、硬化後の膜厚が約５μｍとなるよう均一に塗布した。
インキ：帝国インキ製造（株）製ＩＮＱスクリーンインキ（９７１）：１００重量部
溶剤：帝国インキ製造（株）製Ｆ−００３：１０重量部
硬化剤：帝国インキ製造（株）製２４０硬化剤：３重量部
【０１９２】
次いで、熱硬化型インキを塗布した積層ポリエステルフィルムを、９０℃の熱風オーブンで６０分乾燥し、熱硬化型インキを硬化させ、インキ積層ポリエステルフィルムを得た。
【０１９３】
得られたインキ積層ポリエステルフィルムのインキ積層面に、１ｍｍ２のクロスカットを１００個入れ、セロテープ（登録商標）（ニチバン（株）製ＣＴ４０５ＡＰ）を貼り付け、ハンドローラーで１．５ｋｇ／ｃｍ２の荷重で押しつけた後、インキ積層ポリエステルフィルムに対して９０度方向に急速に剥離した。接着性は残存したクロスカットの個数により、４段階評価を行った。Ｃは実用上問題のあるレベル、Ｂは実用レベルであり、ＳとＡのものは良好とした。
Ｓ  ：１００個残存
Ａ  ：８０〜９９個残存
Ｂ  ：５０〜７９個残存
Ｃ  ：０〜５０個未満残存。
【０１９４】
（４−２）湿熱接着性の評価方法
（４−１）と同様の方法でインキ積層ポリエステルフィルムを得た。得られたインキ積層ポリエステルフィルムを、温度６５℃、相対湿度９５％の恒温恒湿槽中に１６８時間放置し、湿熱接着試験用インキ積層サンプルを得た。得られた湿熱接着試験用インキ積層サンプルについて、（４−１）と同様の方法で接着性評価を行い、４段階評価を行った。Ｃは実用上問題のあるレベル、Ｂは実用レベルであり、ＳとＡのものは良好とした。
【０１９５】
（４−３）成形後初期接着性の評価方法
（４−１）と同様の方法でインキ積層ポリエステルフィルムを得た。該インキ積層ポリエステルフィルムの幅方向に長さ２００ｍｍ×幅１００ｍｍの矩形に切り出して測定用サンプルを得た。次にパンタグラフ方式のフィルムストレッチャーを用いて、温度１００℃、速度１０ｍｍ／秒の条件で、測定用サンプルの短軸方向（幅方向）に伸度５０％の一軸延伸を行い、成形後インキ積層ポリエステルフィルムを作製した。得られた成形後インキ積層ポリエステルフィルムについて、（４−１）と同様の方法で接着性評価を行い、４段階評価を行った。Ｃは実用上問題のあるレベル、Ｂは実用レベルであり、ＳとＡのものは良好とした。
【０１９６】
（４−４）成形後湿熱接着性の評価方法
（４−３）と同様の方法で成形後インキ積層ポリエステルフィルムを作製した。得られた成形後インキ積層ポリエステルフィルムについて、（４−２）と同様の方法で接着性評価を行い、４段階評価を行った。Ｃは実用上問題のあるレベル、Ｂは実用レベルであり、ＳとＡのものは良好とした。
【０１９７】
（５）ハードコート層との接着性の評価方法
（５−１）初期接着性の評価方法
積層ポリエステルフィルム上に、下記の割合で混合したＵＶ硬化型樹脂を、バーコーターを用いて硬化後の膜厚が２μｍとなるように均一に塗布した。
・ウレタンアクリレート（新中村化学（株）製  ＵＡ１２２Ｐ）：８０重量部
・ポリエステルアクリレート（日本化薬（株）製“カヤラッド”ＤＰＨＡ）：１０重量部
・ポリエステルアクリレート（日本化薬（株）製“カヤラッド”ＰＥＴＡ）：１０重量部
・シリコーンオイル（東レダウコーニングシリコーン（株）製  ＳＨ１９０）：３重量部
・光重合開始剤（長瀬産業（株）社製“イルガキュア”１８４）：３重量部
【０１９８】
次いで、層（Ｘ）の表面から９ｃｍの高さにセットした１２０Ｗ／ｃｍの照射強度を有する集光型高圧水銀灯（アイグラフィックス（株）製  Ｈ０３−Ｌ３１）で、積算照射強度が３００ｍＪ／ｃｍ２となるように紫外線を照射し、硬化させ、積層ポリエステルフィルム上にハードコート層を積層されたハードコート積層ポリエステルフィルムを得た。得られたハードコート積層ポリエステルフィルムについて、得られたハードコート積層ポリエステルフィルムのハードコート積層面に、１ｍｍ２のクロスカットを１００個入れ、セロテープ（登録商標）（ニチバン（株）製ＣＴ４０５ＡＰ）を貼り付け、ハンドローラーで１．５ｋｇ／ｃｍ２の荷重で押しつけた後、ハードコート積層ポリエステルフィルムに対して９０度方向に急速に剥離した。接着性は残存したクロスカットの個数により、４段階評価を行った。Ｃは実用上問題のあるレベル、Ｂは実用レベルであり、ＳとＡのものは良好とした。
Ｓ  ：１００個残存
Ａ  ：８０〜９９個残存
Ｂ  ：５０〜７９個残存
Ｃ  ：０〜５０個未満残存。
【０１９９】
（５−２）湿熱接着性の評価方法
（５−１）と同様の方法でハードコート積層ポリエステルフィルムを得た。得られたハードコート積層ポリエステルフィルムを、温度６５℃、相対湿度９５％の恒温恒湿槽中に１６８時間放置し、湿熱接着試験用ハードコート積層サンプルを得た。得られた湿熱接着試験用ハードコート積層サンプルについて、（５−１）と同様の方法で接着性評価を行い、４段階評価を行った。Ｃは実用上問題のあるレベル、Ｂは実用レベルであり、ＳとＡのものは良好とした。
【０２００】
（５−３）成形後初期接着性の評価方法
（５−１）と同様の方法でハードコート積層ポリエステルフィルムを得た。該ハードコート積層ポリエステルフィルムの幅方向に長さ２００ｍｍ×幅１００ｍｍの矩形に切り出して測定用サンプルを得た。次にパンタグラフ方式のフィルムストレッチャーを用いて、温度１００℃、速度１０ｍｍ／秒の条件で、測定用サンプルの短軸方向（幅方向）に伸度５０％の一軸延伸を行い、成形後ハードコート積層ポリエステルフィルムを作製した。得られた成形後ハードコート積層ポリエステルフィルムについて、（５−１）と同様の方法で接着性評価を行い、４段階評価を行った。Ｃは実用上問題のあるレベル、Ｂは実用レベルであり、ＳとＡのものは良好とした。
【０２０１】
（５−４）成形後湿熱接着性の評価方法
（５−３）と同様の方法で成形後ハードコート積層ポリエステルフィルムを作製した。得られた成形後ハードコート積層ポリエステルフィルムについて、（５−２）と同様の方法で接着性評価を行い、４段階評価を行った。Ｃは実用上問題のあるレベル、Ｂは実用レベルであり、ＳとＡのものは良好とした。
【０２０２】
（６）Δヘイズの測定方法
積層ポリエステルフィルムのヘイズ値を（１）と同様の方法で測定し、加熱前ヘイズを測定する。その後、該積層ポリエステルフィルムを金属枠に４辺で固定し、１４０℃（風量ゲージ「７」）に設定したエスペック（株）製熱風オーブン「ＨＩＧＨ−ＴＥＭＰ−ＯＶＥＮ  ＰＨＨ−２００」に、金属枠に固定したサンプルを熱風オーブン内の床に対して立てて入れ、１時間加熱した。空冷で１時間放置した後、層（Ｘ）と反対にある積層ポリエステルフィルムの面を、アセトンを含ませた不織布（小津産業（株）製、ハイゼガーゼＮＴ−４）にて拭き取り、さらにアセトンで流し常態で４０時間放置乾燥させ、層（Ｘ）とは反対にある積層ポリエステルフィルム面から析出したオリゴマーを除去した。その後、サンプルのヘイズ値を、（１）と同様の方法で測定し、加熱後ヘイズ値を測定した。ここで得られた加熱後ヘイズ値から、加熱前ヘイズを引いた値をΔヘイズ値とした。
【０２０３】
（７）Ｆ−１００値の測定方法
フィルム長手方向に長さ１５０ｍｍ×幅１０ｍｍの矩形に切り出した積層ポリエステルフィルムを長手方向測定用サンプルとした。同様にフィルム幅方向に長さ１５０ｍｍ×幅１０ｍｍの矩形に切り出した積層ポリエステルフィルムを幅方向測定用サンプルとした。
【０２０４】
引張試験機（オリエンテック製テンシロンＵＣＴ−１００）を用いて、下記の方法で長手方向測定用サンプルと幅方向測定用サンプルのＦ−１００値を求めた。
・初期引張チャック間距離は５０ｍｍ、引張速度は３００ｍｍ／分とする。
・サンプルの長さ方向に引張試験を行うものとする。
・測定は、予め１５０℃に設定した恒温層中にサンプルをセットし、９０秒間の予熱の後で引張試験を行う。
【０２０５】
サンプルが１００％伸長したとき（チャック間距離が１００ｍｍとなったとき）のサンプルにかかる荷重を読み取り、試験前のサンプルの断面積（フィルム厚み×１０ｍｍ）で除した値を１００％伸長時応力（Ｆ−１００値）とした。なお、測定は５回ずつ行い、その平均値で評価を行った。
【０２０６】
（８）ハードコート層積層後の帯電防止性（表面比抵抗）の測定方法および評価方法
帯電防止性は、表面比抵抗により評価した。まず（５−１）と同様の方法でハードコート積層ポリエステルフィルムを得た。該ハードコート積層ポリエステルフィルムを、常態（温度２３℃、相対湿度６５％）において２４時間放置した。その後、ハードコート積層面を、デジタル超高抵抗／微小電流計（アドバンテスト製Ｒ８３４０Ａ）を用いて、印加電圧１００Ｖで１０秒間印加後の表面比抵抗値を求めた。単位は、Ω／□である。表面比抵抗が９×１０１２Ω／□以下のものであれば実用上問題のないレベルであり、９×１０１１Ω／□以下のものは優れた帯電防止性を示す。
【０２０７】
（９）耐擦傷樹脂層の硬度測定方法（鉛筆引っ掻き試験）
積層ポリエステルフィルムに耐擦傷樹脂層が設けられてなる成形用部材の耐擦傷樹脂層の表面について、ＪＩＳ  Ｋ５６００−５−４(１９９９年制定)「引っ掻き硬度（鉛筆法）」に従って、下記の条件で鉛筆引っ掻き試験を行い、試験後１分間経過した後の耐擦傷樹脂層表面を目視観察し、傷が見られない場合、該耐擦傷樹脂層の硬度がＨＢ以上であるとした。
引っ掻き装置：鉛筆引っ掻き試験器（コーテック株式会社製）
鉛筆：三菱鉛筆製“ｕｎｉ”ＨＢ
荷重：７５０ｇ
引っ掻き速度：１０ｍｍ／ｓ
【０２０８】
（１０）耐擦傷樹脂層の厚みの測定方法
積層ポリエステルフィルムに耐擦傷樹脂層が設けられてなる成形用部材の超薄膜断面切片を切り出し、ＲｕＯ４ 染色、ＯｓＯ４染色、あるいは両者の二重染色による染色超薄切片法により、ＴＥＭ（透過型電子顕微鏡）で断面構造が目視可能な条件にて観察し、その断面写真から耐擦傷樹脂層の厚みを測定した。なお、測定は３サンプルの平均値とした。
・測定装置：透過型電子顕微鏡（日立（株）製  Ｈ−７１００ＦＡ型）
・測定条件：加速電圧  １００ｋＶ
・試料調整：凍結超薄切片法
【０２０９】
（１１）積層ポリエステルフィルムに耐擦傷樹脂層が設けられてなる成形用部材の帯電防止性の測定方法および評価方法
帯電防止性は、表面比抵抗により評価した。積層ポリエステルフィルムに耐擦傷樹脂層が設けられてなる成形用部材について、耐擦傷樹脂層の上から（２）と同様の方法で表面比抵抗の測定を行った。単位は、Ω／□である。表面比抵抗が９×１０１２Ω／□以下のものであれば実用上問題のないレベルであり、５×１０１２Ω／□以下のものは優れた帯電防止性を示す。
【０２１０】
（１２）耐擦傷性の評価方法
積層ポリエステルフィルムに耐擦傷樹脂層が設けられてなる成形用部材の耐擦傷樹脂層表面に、２ｃｍ×２ｃｍのスチールウール（＃００００）を用い、２００ｇの荷重をかけて表面を擦り、目視で傷が認識される時のスチールウールの往復回数をカウントした。往復回数により、３段階評価を行った。Ｃは実用上問題のあるレベル、Ｂは実用レベルであり、Ａは良好とした。
Ａ  ：１０往復以上
Ｂ  ：５〜９往復
Ｃ  ：５往復未満
【０２１１】
（１３）耐擦傷樹脂層との接着性の評価方法
（１３−１）初期接着性の評価方法
積層ポリエステルフィルムの層（Ｘ）積層面に、実施例に記載の耐擦傷樹脂層構成液を塗布し、実施例に記載の条件で硬化を行い、耐擦傷樹脂層積層ポリエステルフィルムを得た。
【０２１２】
得られた、耐擦傷樹脂層積層ポリエステルフィルムの、耐擦傷樹脂層積層面に、１ｍｍ２のクロスカットを１００個入れ、セロテープ（登録商標）（ニチバン（株）製ＣＴ４０５ＡＰ）を貼り付け、ハンドローラーで１．５ｋｇ／ｃｍ２の荷重で押しつけた後、耐擦傷樹脂層積層ポリエステルフィルムに対して９０度方向に急速に剥離した。接着性は残存したクロスカットの個数により、４段階評価を行った。Ｃは実用上問題のあるレベル、Ｂは実用レベルであり、ＳとＡのものは良好とした。
Ｓ  ：１００個残存
Ａ  ：８０〜９９個残存
Ｂ  ：５０〜７９個残存
Ｃ  ：０〜５０個未満残存。
【０２１３】
（１３−２）湿熱接着性の評価方法
（１３−１）と同様の方法で、耐擦傷樹脂層積層ポリエステルフィルムを得た。得られた、耐擦傷樹脂層積層ポリエステルフィルムを、温度６５℃、相対湿度９５％の恒温恒湿槽中に７２時間放置し、湿熱接着試験用耐擦傷樹脂層積層サンプルを得た。得られた湿熱接着試験用、耐擦傷樹脂層積層サンプルについて、（１３−１）と同様の方法で接着性評価を行い、４段階評価を行った。Ｃは実用上問題のあるレベル、Ｂは実用レベルであり、ＳとＡのものは良好とした。
【０２１４】
（１４）連続相構造の有無（透過型電子顕微鏡の断面写真による判定）の評価方法
積層ポリエステルフィルムについて、ＯｓＯ４染色超薄膜切片法により層（Ｘ）表面の試料を作製する。得られた試料の断面を、透過型電子顕微鏡（ＴＥＭ）を用いて下記条件で観察し、断面写真を得た。得られた断面写真において、網目状構造を確認できた場合、Ｙと判定した。
Ｙ  ：  層（Ｘ）が連続相構造を有する
Ｎ  ：  層（Ｘ）が連続相構造を有さない
・測定装置：透過型電子顕微鏡（日立（株）製  Ｈ−７１００ＦＡ型）
・測定条件：加速電圧  １００ｋＶ
・倍率    ：２万倍
【０２１５】
（１５）層（Ｘ）における相２（例えば、混合体（Ｃ＋Ｄ））の面積比率の標準偏差の測定方法
積層ポリエステルフィルムについて、ＯｓＯ４染色超薄膜切片法によりコロジオン膜上に層（Ｘ）表面の試料を作製する。なお、ここで３次元再構成処理を行う際の位置合わせマーカーとして、Ａｕコロイド粒子を使用した。得られた試料の断面を、下記条件で１°毎に測定試料を傾斜させつつ測定することにより、断面連続傾斜像を取得する。ここで得られた像を基にＣＴ再構成処理を実施し、３次元再構成処理画像を得た後、該画像について２階調化処理を行い、基材に対して平行な断面の面積および当該断面内における黒色部の面積を層（Ｘ）の厚み方向１ｎｍ毎に測定し、各断面における黒色部の面積比率を算出する。その後、厚み方向に１ｎｍ間隔で得られた上記黒色部の面積比率の測定値について、標準偏差を算出する。ここでいう、基材に対して平行な断面とは図６でいうＸ―Ｙ面に平行な断面であり、厚み方向とはＺ軸に平行な方向を意味する。なお、染色方法は透過型電子顕微鏡（ＴＥＭ）を用いた層（Ｘ）の断面観察と同様であることから、３次元再構成処理画像においても、黒色部は相２（例えば、混合体（Ｃ＋Ｄ））であると判断できる。
・測定装置    ：  電界放出型電子顕微鏡（ＪＥＯＬ製  ＪＥＭ２１００Ｆ）
・画像ソフト  ：  ＤｉｇｉｔａｌＭｉｃｒｏｇｒａｐｈ（Ｇａｔａｎ  Ｉｎｃ製）
・測定条件    ：  加速電圧  ２００ｋＶ
・倍率        ：  ２万倍
・測定システム：  マーカー法
・傾斜角度    ：  ＋６５°〜−６６°
・再構成解像度：  ０．５４ｎｍ／ｐｉｘｅｌ
【実施例】
【０２１６】
次に、実施例に基づいて本発明を説明するが、本発明はこれらに限定されるものではない。また、アクリルウレタン共重合樹脂、ポリチオフェン構造を有する化合物と陰イオン構造を有する化合物からなる組成物、およびポリスチレンスルホン酸アンモニウム塩の合成法を参考例に示す。【０２１７】
（参考例１）アクリルウレタン共重合樹脂（ａ−２）の水分散体の調製
窒素ガス雰囲気下かつ常温（２５℃）下で、容器１に、ポリエステル系ウレタン樹脂（ＤＩＣ（株）製“ハイドラン”ＡＰ−４０（Ｆ））６６重量部、メタクリル酸メチル３５重量部、アクリル酸エチル２９重量部、Ｎ―メチロールアクリルアミド２重量部を仕込み、溶液１を得た。次いで乳化剤（ＡＤＥＫＡ（株）製“リアソープ”ＥＲ−３０）を７重量部加え、更に溶液の固形分が５０重量％となるように水を添加し、溶液２を得た。常温（２５℃）下で、容器２に、水３０重量部を添加し、６０℃に昇温した。その後攪拌しながら溶液２を３時間かけて連続滴下せしめた。更に同時に５重量％過硫酸カリウム水溶液（アクリルの０．１重量％）を連続滴下せしめた。滴下終了後、さらに２時間攪拌した後、２５℃まで冷却し、反応を終了させ、アクリルウレタン共重合樹脂（ａ−２）水分散体を得た。なお、得られたアクリルウレタン共重合樹脂（ａ−２）水分散体の固形分濃度は３０重量％である。【０２１８】
（参考例２）ポリチオフェン構造を有する化合物および陰イオン構造を有する化合物をからなる組成物（ｄ−３）の水分散体の調製
陰イオン構造を有する化合物であるポリスチレンスルホン酸を２０．８重量部含む１８８７重量部の水溶液中に、１重量％硫酸鉄（ＩＩＩ）水溶液４９重量部、チオフェン構造を有する化合物である３，４−エチレンジオキシチオフェン８．８重量部、および１０．９重量％のペルオキソ二硫酸水溶液１１７重量部を加えた。この混合物を１８℃で、２３時間攪拌した。次いで、この混合物に、１５４重量部の陽イオン交換樹脂および２３２重量部の陰イオン交換樹脂を加えて、２時間攪拌した後、イオン交換樹脂をろ別して、ポリ（３，４−エチレンジオキシチオフェン）とポリスチレンスルホン酸からなる組成物（ｄ−３）の水分散体を得た。なお、ポリチオフェン構造を有する化合物と陰イオン構造を有する化合物の重量比（ポリチオフェン構造を有する化合物／陰イオン構造を有する化合物）は、４／６である。また、得られたポリチオフェン構造を有する化合物および陰イオン構造を有する化合物をからなる組成物（ｄ−３）の水分散体の固形分濃度は１．３重量％である。【０２１９】
（参考例３）ポリチオフェン構造を有する化合物および陰イオン構造を有する化合物からなる組成物（ｄ−４）の調製
ポリスチレンスルホン酸の添加量を９．０重量部に変更した以外は、参考例２と同様の方法で、ポリ（３，４−エチレンジオキシチオフェン）とポリスチレンスルホン酸からなる組成物（ｄ−４）の水分散体を得た。なお、ポリチオフェン構造を有する化合物と陰イオン構造を有する化合物の重量比（ポリチオフェン構造を有する化合物／陰イオン構造を有する化合物）は、５／５である。また、得られたポリチオフェン構造を有する化合物および陰イオン構造を有する化合物をからなる組成物（ｄ−４）の水分散体の固形分濃度は１．３重量％である。【０２２０】
（参考例４）ポリスチレンスルホン酸アンモニウム塩（Ｊ）水分散体の調製
窒素ガス雰囲気下かつ常温（２５℃）下で、容器１に、水２００重量部、過硫酸アンモニウム１重量部を仕込み、これを８５℃に昇温し、溶解させ、８５℃の溶液３を得た。常温（２５℃）下で、容器４に、スチレンスルホン酸アンモニウム塩１００重量部、過硫酸アンモニウム３重量部、水１００部添加し、溶液２を得た。窒素ガス雰囲気下で、溶液３を反応器に移し、反応器内の溶液の温度を８５℃に保ちつつ、溶液４を溶液１に４時間かけて連続滴下せしめた。滴下終了後、更に３時間攪拌したのち、２５度まで冷却し、ポリスチレンスルホン酸アンモニウム塩（Ｊ）水分散体を得た。得られたポリスチレンスルホン酸アンモニウム塩（Ｊ）水分散体の固形分濃度は１０重量％である。【０２２１】
（参考例５）ポリシロキサン骨格を有する樹脂（ｌ）溶液の調整
窒素ガス雰囲気下かつ常温（２５℃）下で、反応器に水１００重量部、エタノール１０６重量部、メチルトリメトキシラン２７０重量部、γ−メタクリロキシプロピルメチルジメトキシシラン２３重量部、１％塩酸１重量部、ハイドロキノンモノメチルエーテル０．１重量部を仕込み、これを８５℃に昇温し、２時間反応させた。その後２時間かけて１８０℃まで徐々に昇温させ、水とエタノールを蒸留した後、２５℃まで冷却し、メチルイソブチルケトンにより希釈し、ポリシロキサン骨格を有する樹脂（ｌ）溶液を得た。得られたポリシロキサン骨格を有する樹脂（ｌ）溶液の固形分濃度は５０重量％である。【０２２２】
（参考例６）ポリシロキサン骨格とポリジメチルシロキサン骨格とを有する樹脂（ｌ＋ｍ）溶液の調整
窒素ガス雰囲気下常温（２５℃）下で、容器１に、メタクリル酸メチル２０重量部、メタクリル酸ブチル２６重量部、２−ヒドロキシエチルメタクリレート２３重量部、ポリシロキサン骨格を有する樹脂（ｌ）１０重量部、メタクリル酸１部、片末端メタクリル変性ポリジメチルシロキサン（信越化学工業（株）製、Ｘ−２２−１７４ＤＸ）２０重量部を混合し、溶液１を得た。また、窒素ガス雰囲気下かつ常温（２５℃）下で、反応器にトルエン５０重量部、メチルイソブチルケトン５０重量部を仕込み、これを８０℃に昇温し、溶液２を得た。反応器内の溶液の温度を８０℃に保ちつつ、溶液１を溶液２に３時間かけて連続滴下せしめた。滴下終了後、更に６時間攪拌したのち、２５℃まで冷却し、反応を終了させ、ポリシロキサン骨格とポリジメチルシロキサン骨格とを有する樹脂（ｌ＋ｍ）を得た。得られたポリシロキサン骨格とポリジメチルシロキサン骨格とを有する樹脂（ｌ＋ｍ）溶液の固形分濃度は５０重量％である。【０２２３】
（実施例１）
ポリエチレンテレフタレート（以下、樹脂Ｐ１）と、グリコール樹脂１００モル部に対しシクロヘキサンジメタノールを３０モル部共重合した共重合ポリエチレンテレフタレート樹脂（以下、樹脂Ｑ１）を用い、それぞれ乾燥した後、別々の押出機に供給した。樹脂Ｐ１、樹脂Ｑ１は、それぞれ、押出機にて２８０℃の溶融状態とし、ギヤポンプおよびフィルタを介した後、吐出比１．１／１で８０１層のフィードブロックにて交互に積層するように合流させた。この時、得られた積層体が、樹脂Ｐ１が４０１層、樹脂Ｑ１が４００層からなり、厚み方向に交互に積層されるようにした。また、両表層部分は樹脂Ｐ１となるようにした。このようにして得られた計８０１層からなる積層体を、マルチマニホールドダイに供給して多層積層シートを得た。なお、シート状に成形した後、静電印加にて表面温度２５℃に保たれたキャスティングドラム上で急冷固化した。得られたキャストフィルムを、７５℃に設定したロール群で加熱した後、延伸区間長１００ｍｍの間で、フィルム両面からラジエーションヒーターにより急速加熱しながら、長手方向に３．３倍延伸し、その後一旦冷却した。つづいて、この一軸延伸フィルムに、空気中でコロナ放電処理を施した後、下記組成で混合した水系塗剤（ｘ−１）をコロナ放電処理面に塗布した。【０２２４】
（水系塗剤（ｘ−１）組成）
・アクリルウレタン共重合樹脂（ａ−１）の水分散体：山南合成化学（株）製“サンナロン”ＷＧ−６５８（固形分濃度３０重量％）
・イソシアネート化合物（ｂ）の水分散体：第一工業製薬（株）製“エラストロン”Ｅ−３７（固形分濃度２８重量％）
・エポキシ化合物（ｃ）：ＤＩＣ（株）製“ＣＲ−５Ｌ”（固形分濃度１００重量％）
・ポリチオフェン構造を有する化合物および陰イオン構造を有する化合物からなる組成物（ｄ−３）の水分散体
・水系溶媒（Ｇ）：純水【０２２５】
上記した（ａ−１）〜（ｄ−３）の水分散体を固形分重量比で、（ａ−１）／（ｂ）／（ｃ）／（ｄ−３）＝１００／８０／６０／１０となるように、かつ水系塗剤（ｘ−１）の固形分濃度が３重量％となるように（Ｇ）を混合し濃度調整した。この時の水系塗剤（ｘ−１）における各水分散体の重量組成を表１に示す。【０２２６】
【表１】
2012121149.tif 000011
【０２２７】
水系塗剤（ｘ−１）を塗布した一軸延伸フィルムをテンターに導き、１００℃の熱風で予熱後、１１０℃の温度で幅方向に３．５倍延伸した。延伸したフィルムは、そのまま、テンター内で２３０℃の熱風にて熱処理を行い、続いて同温度にて幅方向に５％の弛緩処理を施し、層（Ｘ）が積層された積層ポリエステルフィルムを得た。この積層ポリエステルフィルムの厚みは１００μｍであった。得られた積層ポリエステルフィルムの層（Ｘ）における各樹脂及び化合物の重量比率は、表２に記載の通りである。また、得られた積層ポリエステルフィルムの特性を表２に示す。【０２２８】
【表２】
2012121149.tif 000012
【０２２９】
なお、表中の（Ａ）〜（Ｆ）の示す意味は以下の通りである。
（Ａ）：アクリルウレタン共重合樹脂
（Ｂ）：イソシアネート化合物
（Ｃ）：エポキシ化合物
（ｄ−１）：ポリチオフェン構造を有する化合物
（ｄ−２）：陰イオン構造を有する化合物
（Ｅ）：オキサゾリン化合物
（Ｆ）：カルボジイミド化合物【０２３０】
（実施例２〜１６）
アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）の比率を、表２に記載の条件で用いた以外は、実施例１と同様の方法で積層ポリエステルフィルムを得た。用いた水系塗剤（ｘ）における各水分散体の重量組成を表１に示す。得られた層（Ｘ）における各樹脂及び化合物の重量比率は、表２に記載の通りである。また、得られた積層ポリエステルフィルムの特性を表２に示す。（なお表１について、実施例２では塗剤ｘ−２を、実施例３では塗剤ｘ−３を用いることとし、以降の実施例も同様とした。）【０２３１】
（実施例１７）
アクリルウレタン共重合樹脂（ａ−１）の水分散体の代わりにアクリルウレタン共重合樹脂（ａ−２）の水分散体を用いた以外は実施例１６と同様の方法で積層ポリエステルフィルムを得た。用いた水系塗剤（ｘ）における各水分散体の重量組成を表１に示す。得られた層（Ｘ）における各樹脂及び化合物の重量比率は、表２に記載の通りである。また、得られた積層ポリエステルフィルムの特性を表２に示す。【０２３２】
（実施例１８）
ポリチオフェン構造を有する化合物および陰イオン構造を有する化合物からなる組成物（ｄ−３）の水分散体の代わりにポリチオフェン構造を有する化合物および陰イオン構造を有する化合物からなる組成物（ｄ−４）の水分散体を用いた以外は実施例１６と同様の方法で積層ポリエステルフィルムを得た。用いた水系塗剤（ｘ）における各水分散体の重量組成を表１に示す。得られた層（Ｘ）における各樹脂及び化合物の重量比率は、表２に記載の通りである。また、得られた積層ポリエステルフィルムの特性を表２に示す。【０２３３】
（実施例１９〜３３）
アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）の比率を、表２に記載の条件で用いた以外は、実施例１と同様の方法で積層ポリエステルフィルムを得た。用いた水系塗剤（ｘ）における各水分散体の重量組成を表１に示す。得られた層（Ｘ）における各樹脂及び化合物の重量比率は、表２に記載の通りである。また、得られた積層ポリエステルフィルムの特性を表２に示す。【０２３４】
（実施例３４）
下記組成で混合した水系塗剤（ｘ−３４）を用いた以外は、実施例３３と同様の方法で積層ポリエステルフィルムを得た。得られた層（Ｘ）における各樹脂及び化合物の重量比率は、表３に記載の通りである。また、得られた積層ポリエステルフィルムの特性を表３に示す。また、ハードコート層積層後の帯電防止性を、表４に示す。【０２３５】
【表３】
2012121149.tif 000013
【０２３６】
【表４】
2012121149.tif 000014
【０２３７】
（水系塗剤（ｘ−３４）組成）
・アクリルウレタン共重合樹脂（ａ−１）の水分散体：山南合成化学（株）製“サンナロン”ＷＧ−６５８（固形分濃度３０重量％）
・イソシアネート化合物（ｂ）の水分散体：第一工業製薬（株）製“エラストロン”Ｅ−３７（固形分濃度２８重量％）
・エポキシ化合物（ｃ）の水分散体：ＤＩＣ（株）製“ＣＲ−５Ｌ” （固形分濃度１００重量％）
・ポリチオフェン構造を有する化合物および陰イオン構造を有する化合物からなる組成物（ｄ−３）の水分散体（固形分濃度１．３重量％）
・オキサゾリン化合物（ｅ）の水分散体：日本触媒（株）製“エポクロス”ＷＳ−５００（固形分濃度４０重量％）
・カルボジイミド化合物（ｆ）の水分散体：日清紡（株）製“カルボジライト”Ｖ−０４（固形分濃度４０重量％）
・水系溶媒（Ｇ）：純水【０２３８】
上記した（ａ−１）〜（ｆ）の水分散体を固形分重量比で、（ａ−１）／（ｂ）／（ｃ）／（ｄ−３）／（ｅ）／（ｆ）＝１００／１００／７５／２５／６０／６０となるように、かつ水系塗剤（ｘ−３４）の固形分濃度が３重量％となるように（Ｇ）を混合し濃度調整した。この時の水系塗剤（ｘ−３４）における各水分散体の重量組成を表５に示す。（なお、表５について、実施例３５では塗剤ｘ−３５を、実施例３６では塗剤ｘ−３６を用いることとし、以降の実施例も同様とした。）【０２３９】
【表５】
2012121149.tif 000015
【０２４０】
（実施例３５）
アクリルウレタン共重合樹脂（ａ−１）の水分散体の代わりにアクリルウレタン共重合樹脂（ａ−２）の水分散体を用いた以外は実施例３４と同様の方法で積層ポリエステルフィルムを得た。用いた水系塗剤（ｘ）における各水分散体の重量組成を表５に示す。得られた層（Ｘ）における各樹脂及び化合物の重量比率は、表３に記載の通りである。また、得られた積層ポリエステルフィルムの特性を表３に示す。また、ハードコート層積層後の帯電防止性を表４に示す。【０２４１】
（実施例３６〜４２）
アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）、オキサゾリン化合物（Ｅ）、カルボジイミド化合物（Ｆ）の比率を、表３に記載の条件で用いた以外は、実施例３４と同様の方法で積層ポリエステルフィルムを得た。用いた水系塗剤（ｘ）における各水分散体の重量組成を表５に示す。得られた層（Ｘ）における各樹脂及び化合物の重量比率は、表３に記載の通りである。また、得られた積層ポリエステルフィルムの特性を表３に示す。また、ハードコート層積層後の帯電防止性を表４に示す。【０２４２】
（実施例４３）
下記組成で混合した水系塗剤（ｘ−４３）を用いた以外は、実施例４２と同様の方法で積層ポリエステルフィルムを得た。得られた層（Ｘ）における各樹脂及び化合物の重量比率は、表３に記載の通りである。得られた積層ポリエステルフィルムの特性を表３に示す。また、ハードコート層積層後の帯電防止性を、表４に示す。【０２４３】
（水系塗剤（ｘ−４３）組成）
・アクリルウレタン共重合樹脂（ａ−１）の水分散体：山南合成化学（株）製“サンナロン”ＷＧ−６５８（固形分濃度３０重量％）
・イソシアネート化合物（ｂ）の水分散体：第一工業製薬（株）製“エラストロン”Ｅ−３７（固形分濃度２８重量％）
・エポキシ化合物（ｃ）の水分散体：ＤＩＣ（株）製“ＣＲ−５Ｌ” （固形分濃度１００重量％）
・ポリチオフェン構造を有する化合物および陰イオン構造を有する化合物からなる組成物（ｄ−３）の水分散体（固形分濃度１．３重量％）
・オキサゾリン化合物（ｅ）の水分散体：日本触媒（株）製“エポクロス”ＷＳ−５００（固形分濃度４０重量％）
・カルボジイミド化合物（ｆ）の水分散体：日清紡（株）製“カルボジライト”Ｖ−０４（固形分濃度４０重量％）
・シリカ粒子（ｈ）：日揮触媒化成（株）製“スフェリカスラリー”１４０（固形分濃度４０％）
・アセチレンジオール系界面活性剤（ｉ−１）：日信化学（株）製“オルフィン”ＥＸＰ４０５１（固形分濃度５０％）
・水系溶媒（Ｇ）：純水【０２４４】
上記した（ａ−１）〜（ｉ−１）を固形分重量比で、（ａ−１）／（ｂ）／（ｃ）／（ｄ−３）／（ｅ）／（ｆ）／（ｈ）／（ｉ−１）＝１００／１００／７５／２５／６０／６０／１０／１５となるように、かつ水系塗剤（ｘ−４３）の固形分濃度が３重量％となるように（Ｇ）を混合し濃度調整した。この時の水系塗剤（ｘ−４３）における各水分散体の重量組成を表５に示す。【０２４５】
（実施例４４）
実施例４３において、アセチレンジオール系界面活性剤（ｉ−１）の代わりに、フッ素系界面活性剤（ｉ−２：互応化学（株）製“プラスコート”ＲＹ−２）を用いたこと以外は、実施例４３と同様の方法で積層ポリエステルフィルムを得た。用いた水系塗剤（ｘ）における各水分散体の重量組成を表５に示す。得られた積層ポリエステルフィルムの特性を表３に示す。また、ハードコート層積層後の帯電防止性を、表４に示す。【０２４６】
（実施例４５）
実施例１６において、樹脂Ｑ１の代わりに樹脂Ｐ１を用いた。その他の条件は実施例１６と同様とした。用いた水系塗剤（ｘ）における各水分散体の重量組成を表５に示す。得られた積層ポリエステルフィルムの層（Ｘ）における各樹脂及び化合物の重量比率は、表３に記載の通りである。また、得られた積層ポリエステルフィルムの特性を表３に示す。なお、得られた積層ポリエステルフィルムはＦ−１００値が好ましい範囲より高く、成形加工時にフィルムが破断してしまうため、成形後の帯電防止性、接着性評価は行うことができなかった。【０２４７】
（実施例４６）
実施例３４において、樹脂Ｑ１の代わりに樹脂Ｐ１を用いた。その他の条件は実施例３４と同様とした。用いた水系塗剤（ｘ）における各水分散体の重量組成を表５に示す。得られた積層ポリエステルフィルムの層（Ｘ）における各樹脂及び化合物の重量比率は、表３に記載の通りである。また、得られた積層ポリエステルフィルムの特性を表３に示す。なお、得られた積層ポリエステルフィルムはＦ−１００値が好ましい範囲より高く、成形加工時にフィルムが破断してしまうため、成形後の帯電防止性、接着性評価は行うことができなかった。【０２４８】
（実施例４７）
ポリエチレンテレフタレート（以下、樹脂Ｐ１）と、グリコール樹脂１００モル部に対しシクロヘキサンジメタノールを３０モル部共重合した共重合ポリエチレンテレフタレート樹脂（以下、樹脂Ｑ１）を用い、それぞれ乾燥した後、別々の押出機に供給した。樹脂Ｐ１、樹脂Ｑ１は、それぞれ、押出機にて２８０℃の溶融状態とし、ギヤポンプおよびフィルタを介した後、吐出比１．１／１で８０１層のフィードブロックにて交互に積層するように合流させた。この時、得られた積層体が、樹脂Ｐ１が４０１層、樹脂Ｑ１が４００層からなり、厚み方向に交互に積層されるようにした。また、両表層部分は樹脂Ｐ１となるようにした。このようにして得られた計８０１層からなる積層体を、マルチマニホールドダイに供給して多層積層シートを得た。なお、シート状に成形した後、静電印加にて表面温度２５℃に保たれたキャスティングドラム上で急冷固化した。得られたキャストフィルムを、７５℃に設定したロール群で加熱した後、延伸区間長１００ｍｍの間で、フィルム両面からラジエーションヒーターにより急速加熱しながら、長手方向に３．３倍延伸し、その後一旦冷却した。続いて、この一軸延伸フィルムの両面に、空気中でコロナ放電処理を施した後、実施例１６で用いた水系塗剤（ｘ−１６）をフィルムの両面に塗布した。水系塗剤を塗布した一軸延伸フィルムをテンターに導き、１００℃の熱風で予熱後、１１０℃の温度で幅方向に３．５倍延伸した。延伸したフィルムは、そのまま、テンター内で２３０℃の熱風にて熱処理を行い、続いて同温度にて幅方向に５％の弛緩処理を施し、層（Ｘ）が両面に積層された積層ポリエステルフィルムを得た。この積層ポリエステルフィルムの厚みは１００μｍであった。【０２４９】
次に、得られた積層ポリエステルフィルムの片面に下記構成のハードコート塗工液１を、２μｍの厚みで塗工し、紫外線を２５０ｍＪ／ｃｍ２の照射量で照射し硬化させて積層ポリエステルフィルムの片面にハードコート層を設けた成形用部材を作成した。
・ウレタンアクリレート（新中村化学（株）製  ＵＡ１２２Ｐ）：８０重量部
・ポリエステルアクリレート（日本化薬（株）製“カヤラッド”ＤＰＨＡ）：１０重量部
・ポリエステルアクリレート（日本化薬（株）製“カヤラッド”ＰＥＴＡ）：１０重量部
・シリコーンオイル（東レダウコーニングシリコーン（株）製  ＳＨ１９０）：３重量部
・光重合開始剤（長瀬産業（株）社製“イルガキュア”１８４：３重量部【０２５０】
次に、成形用部材のハードコート層を設けていない面にスクリーン印刷にて印刷インキ層を設けた後、更に印刷インキ層の上にバインダー層を形成した。印刷条件は以下の通りである。【０２５１】
＜印刷インキ層＞
インキ：帝国インキ製造（株）製ＩＮＱスクリーンインキ（９７１）；１００重量部
溶剤  ：帝国インキ製造（株）製Ｆ−００３；１０重量部
硬化剤：帝国インキ製造（株）製２４０硬化剤；１０重量部
スクリーンメッシュ：Ｔ−２２５
乾燥  ：８０℃×１０分（ボックス乾燥）【０２５２】
＜バインダー＞
バインダー：帝国インキ製造株式会社製  ＩＭＢ−００３
スクリーンメッシュ：Ｔ−２２５
乾燥：９０℃×６０分（ボックス乾燥）【０２５３】
次に、この積層ポリエステルフィルム、ハードコート層、印刷インキ層およびバインダー層からなる成形用部材を、所定の寸法にカットし、バインダー層が成形用樹脂と接するような方向で金型にセットして、以下の条件でインサート成形を行った。
型締荷重：６００００ｋｇｆ
金型温度：５０℃
成形用樹脂：住友ダウ株式会社製  ＰＣ／ＡＢＳアロイ  ＳＤポリカ  IM6011
成形樹脂温度：２６０℃
射出速度：８０ｍｍ／ｓ
成形品寸法(Ｌ×Ｗ×Ｈ)：６０×６０×３ｍｍ
ゲート：φ２ｍｍピンゲート【０２５４】
得られた成形体の特性を、表６に示す。得られた成形体のハードコート層積層面の６０ｍｍ×６０ｍｍの面の帯電防止性を（２）と同様の方法で測定した。その結果、８×１０１１Ω／□と、良好な表面比抵抗を示した。また、ハードコート層積層面に対して、（５−１）、（５−２）と同様の方法でハードコート層との接着性評価を行った。その結果、初期接着性、湿熱接着性ともに良好な接着性を示した。なお、得られた成形体は印刷インキ層やハードコート層の欠点が少なく、意匠性が良好であった。【０２５５】
【表６】
2012121149.tif 000016
【０２５６】
（実施例４８）
実施例４７において、塗布する水系塗剤を実施例３４の水系塗剤（ｘ−３４）を用いた以外は実施例４７と同様とした。得られた成形体の特性は、表６に記載の通りである。得られた成形体のハードコート層積層面の６０ｍｍ×６０ｍｍの面の帯電防止性を（２）と同様の方法で測定した。その結果、２×１０１２Ω／□と、実用上問題ないレベルの表面比抵抗を示した。また、ハードコート層積層面に対して、（５−１）、（５−２）と同様の方法でハードコート層との接着性評価を行った。その結果、初期接着性、湿熱接着性ともに良好な接着性を示した。なお、得られた成形体は印刷インキ層やハードコート層の欠点が少なく、意匠性が良好であった。【０２５７】
（実施例４９）
ポリエチレンテレフタレート（以下、樹脂Ｐ１）と、グリコール樹脂１００モル部に対しシクロヘキサンジメタノールを３０モル部共重合した共重合ポリエチレンテレフタレート樹脂（以下、樹脂Ｑ１）を用い、それぞれ乾燥した後、別々の押出機に供給した。樹脂Ｐ１、樹脂Ｑ１は、それぞれ、押出機にて２８０℃の溶融状態とし、ギヤポンプおよびフィルタを介した後、吐出比１．１／１で８０１層のフィードブロックにて交互に積層するように合流させた。この時、得られた積層体が、樹脂Ｐ１が４０１層、樹脂Ｑ１が４００層からなり、厚み方向に交互に積層されるようにした。また、両表層部分は樹脂Ｐ１となるようにした。このようにして得られた計８０１層からなる積層体を、マルチマニホールドダイに供給して多層積層シートを得た。なお、シート状に成形した後、静電印加にて表面温度２５℃に保たれたキャスティングドラム上で急冷固化した。得られたキャストフィルムを、７５℃に設定したロール群で加熱した後、延伸区間長１００ｍｍの間で、フィルム両面からラジエーションヒーターにより急速加熱しながら、長手方向に３．３倍延伸し、その後一旦冷却した。続いて、この一軸延伸フィルムの両面に、空気中でコロナ放電処理を施した後、実施例３４で用いた水系塗剤（ｘ−３４）をフィルムの両面に塗布した。水系塗剤を塗布した一軸延伸フィルムをテンターに導き、１００℃の熱風で予熱後、１１０℃の温度で幅方向に３．５倍延伸した。延伸したフィルムは、そのまま、テンター内で２３０℃の熱風にて熱処理を行い、続いて同温度にて幅方向に５％の弛緩処理を施し、層（Ｘ）が両面に積層された積層ポリエステルフィルムを得た。この積層ポリエステルフィルムの厚みは１００μｍであった。【０２５８】
次に、得られた積層ポリエステルフィルムの層（Ｘ）積層面に下記固形分重量比の耐擦傷樹脂層構成液１を、硬化後の耐擦傷樹脂層の厚みが９μｍの厚みで塗工し、６０℃で１時間乾燥させた後、２５℃で７日間エージング処理を行い硬化させ、積層ポリエステルフィルムの片側に耐擦傷樹脂層１が設けられた成形用部材を作成した。【０２５９】
＜耐擦傷樹脂層構成液１＞
・ポリシロキサン骨格とポリジメチルシロキサン骨格とを有する樹脂（ｌ＋ｍ）：６３重量部
・ポリカプロラクトン骨格および水酸基を有する樹脂（ｋ）（４官能カプロラクトンポリオール（ダイセル化学工業（株）製プラクセル４１０Ｄ））：１１重量部
・イソシネート系化合物（ｎ）（ＨＭＤＩイソシアネート（武田薬品工業（株）製“タケネート”Ｄ−１７０Ｎ））：２６重量部【０２６０】
得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、２×１０１１Ω／□と良好な表面比抵抗を示した。また、耐擦傷性については不十分なレベルであった。【０２６１】
【表７】
2012121149.tif 000017
【０２６２】
（実施例５０）
実施例４９において、耐擦傷樹脂層１の厚みを１０μｍとした以外は実施例４９と同様にした。得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、４×１０１１Ω／□と良好な表面比抵抗を示した。また、耐擦傷性については、実用上充分なレベルであった。【０２６３】
（実施例５１）
実施例４９において、耐擦傷樹脂層１の厚みを２５μｍとした以外は実施例４９と同様にした。  得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、２×１０１２Ω／□と良好な表面比抵抗を示した。また、耐擦傷性については、良好なレベルであった。【０２６４】
（実施例５２）
実施例４９において、耐擦傷樹脂層１の厚みを３０μｍとした以外は実施例４９と同様にした。  得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、５×１０１２Ω／□と良好な表面比抵抗を示した。また、耐擦傷性については、良好なレベルであった。【０２６５】
（実施例５３）
実施例４９において、耐擦傷樹脂層１の厚みを３１μｍとした以外は実施例４９と同様にした。  得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、２×１０１３Ω／□と実用上問題のあるレベルであった。一方で、耐擦傷性については、良好なレベルであった。【０２６６】
（実施例５４）
実施例４９と同様の方法で積層ポリエステルフィルムを得た後、下記構成の耐擦傷層構成液２を硬化後の厚みが１０μｍとなるよう塗工し、紫外線を２５０ｍＪ／ｃｍ２の照射量で照射し硬化させて積層ポリエステルフィルムの片面に耐擦傷樹脂層２を設けた成形用部材を作成した。【０２６７】
＜耐擦傷樹脂層構成液２＞
・ウレタンアクリレート（新中村化学（株）製  ＵＡ１２２Ｐ）：３０重量部
・ポリエステルアクリレート（日本化薬（株）製“カヤラッド”ＤＰＨＡ）：１００重量部
・ポリエステルアクリレート（日本化薬（株）製“カヤラッド”ＰＥＴＡ）：１０重量部
・シリコーンオイル（東レダウコーニングシリコーン（株）製  ＳＨ１９０）：３重量部
・光重合開始剤（長瀬産業（株）社製“イルガキュア”１８４：３重量部【０２６８】
得られた成形用部材の特性を、表７に示す。得られた成形用部材の耐擦傷樹脂層の硬度はＨＢ以上であった。また、得られた成形用部材の耐擦傷樹脂層２表面の表面比抵抗を測定したところ、１×１０１２Ω／□と良好な表面比抵抗を示した。また、耐擦傷性については良好なレベルであった。【０２６９】
（実施例５５）
実施例５４において、耐擦傷樹脂層２の厚みを２０μｍとした以外は実施例５４と同様にした。得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、６×１０１２Ω／□と実用上問題ないレベルの表面比抵抗を示した。また、耐擦傷性については良好なレベルであった。【０２７０】
（実施例５６）
実施例５４において、耐擦傷樹脂層２の厚みを３０μｍとした以外は実施例５４と同様にした。  得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、９×１０１２Ω／□と実用上問題ないレベルの表面比抵抗を示した。また、耐擦傷性については良好なレベルであった。【０２７１】
（実施例５７）
実施例５４において、耐擦傷樹脂層２の厚みを３１μｍとした以外は実施例５４と同様にした。  得られた成形用部材の特性を、表７に示す。得られた成形用部材の耐擦傷樹脂層の硬度はＨＢ以上であった。また、得られた成形用部材の耐擦傷樹脂層表面の表面比抵抗を測定したところ、３×１０１３Ω／□と実用上不十分なレベルであった。また、耐擦傷性については良好なレベルであった。【０２７２】
（実施例５８）
実施例５１と同様の方法で積層ポリエステルフィルムを得た後、得られた積層ポリエステルフィルムの片面に実施例５１と同様の方法で耐擦傷層構成液１を塗布、硬化させ、積層ポリエステルフィルムの片面に耐擦傷樹脂層１を設けた成形用部材を作成した。【０２７３】
次に、成形用部材の耐擦傷樹脂層１を設けていない面にスクリーン印刷にて印刷インキ層を設けた後、更に印刷インキ層の上にバインダー層を形成した。印刷条件は以下の通りである。【０２７４】
＜印刷インキ層＞
インキ：帝国インキ製造（株）製ＩＮＱスクリーンインキ（９７１）；１００重量部
溶剤  ：帝国インキ製造（株）製Ｆ−００３；１０重量部
硬化剤：帝国インキ製造（株）製２４０硬化剤；１０重量部
スクリーンメッシュ：Ｔ−２２５
乾燥  ：８０℃×１０分（ボックス乾燥）【０２７５】
＜バインダー＞
バインダー：帝国インキ製造株式会社製  ＩＭＢ−００３
スクリーンメッシュ：Ｔ−２２５
乾燥：９０℃×６０分（ボックス乾燥）【０２７６】
次に、この積層ポリエステルフィルム、耐擦傷樹脂層１、印刷インキ層およびバインダー層からなる成形用部材を、所定の寸法にカットし、バインダー層が成形用樹脂と接するような方向で金型にセットして、以下の条件でインサート成形を行った。
型締荷重：６００００ｋｇｆ
金型温度：５０℃
成形用樹脂：住友ダウ株式会社製  ＰＣ／ＡＢＳアロイ  ＳＤポリカ  IM6011
成形樹脂温度：２６０℃
射出速度：８０ｍｍ／ｓ
成形品寸法(Ｌ×Ｗ×Ｈ)：６０×６０×３ｍｍ
ゲート：φ２ｍｍピンゲート【０２７７】
得られた成形体の特性を、表８に示す。得られた成形体の耐擦傷樹脂層表面の６０ｍｍ×６０ｍｍの面の帯電防止性を（２）と同様の方法で測定した。その結果、３×１０１２Ω／□と、良好な表面比抵抗を示した。また、耐擦傷樹脂層表面に対して、（１３−１）、（１３−２）と同様の方法で耐擦傷樹脂層との接着性評価を行った。その結果、初期接着性、湿熱接着性ともに良好な接着性を示した。なお、得られた成形体は印刷インキ層や耐擦傷樹脂層の欠点が少なく、意匠性が良好であった。【０２７８】
【表８】
2012121149.tif 000018
【０２７９】
（実施例５９）
実施例５５と同様の方法で積層ポリエステルフィルムを得た後、得られた積層ポリエステルフィルムの片面に実施例５５と同様の方法で耐擦傷層構成液２を塗布、硬化させ、積層ポリエステルフィルムの片面に耐擦傷樹脂層２を設けた成形用部材を作成した。その後、実施例５８と同様に、得られた成形用部材に印刷インキ層、バインダー層を積層し、インサート成形を行い、成形体を得た。【０２８０】
得られた成形体の特性を、表８に示す。得られた成形体の耐擦傷樹脂層表面の６０ｍｍ×６０ｍｍの面の帯電防止性を（２）と同様の方法で測定した。その結果、９×１０１２Ω／□と、実用上問題ないレベルの表面比抵抗を示した。また、耐擦傷樹脂層表面に対して、（１３−１）、（１３−２）と同様の方法で耐擦傷樹脂層との接着性評価を行った。その結果、初期接着性、湿熱接着性ともに良好な接着性を示した。なお、得られた成形体は印刷インキ層や耐擦傷樹脂層の欠点が少なく、意匠性が良好であった。【０２８１】
（実施例６０）
下記組成で混合した水系塗剤（ｘ−４７）を用いた以外は、実施例３４と同様の方法で積層ポリエステルフィルムを得た。得られた層（Ｘ）における各樹脂及び化合物の重量比率は、表３に記載の通りである。また、得られた積層ポリエステルフィルムの特性を表３に示す。【０２８２】
（水系塗剤（ｘ−４７）組成）
・アクリルウレタン共重合樹脂（ａ−１）の水分散体：山南合成化学（株）製“サンナロン”ＷＧ−６５８（固形分濃度３０重量％）
・イソシアネート化合物（ｂ）の水分散体：第一工業製薬（株）製“エラストロン”Ｈ−３（固形分濃度２０重量％）
・エポキシ化合物（ｃ）の水分散体：ＤＩＣ（株）製“ＣＲ−５Ｌ” （固形分濃度１００重量％）
・ポリチオフェン構造を有する化合物および陰イオン構造を有する化合物からなる組成物（ｄ−３）の水分散体（固形分濃度１．３重量％）
・オキサゾリン化合物（ｅ）の水分散体：日本触媒（株）製“エポクロス”ＷＳ−５００（固形分濃度４０重量％）
・カルボジイミド化合物（ｆ）の水分散体：日清紡（株）製“カルボジライト”Ｖ−０４（固形分濃度４０重量％）
・水系溶媒（Ｇ）：純水
上記した（ａ−１）〜（ｆ）の水分散体を固形分重量比で、（ａ−１）／（ｂ）／（ｃ）／（ｄ−３）／（ｅ）／（ｆ）＝１００／１００／７５／２５／６０／６０となるように、かつ水系塗剤（ｘ−４７）の固形分濃度が３重量％となるように（Ｇ）を混合し濃度調整した。この時の水系塗剤（ｘ−４７）における各水分散体の重量組成を表５に示す。【０２８３】
（実施例６１）
下記組成で混合した水系塗剤（ｘ−４８）を用いた以外は、実施例３４と同様の方法で積層ポリエステルフィルムを得た。得られた層（Ｘ）における各樹脂及び化合物の重量比率は、表３に記載の通りである。また、得られた積層ポリエステルフィルムの特性を表３に示す。【０２８４】
（水系塗剤（ｘ−４８）組成）
・アクリルウレタン共重合樹脂（ａ−１）の水分散体：山南合成化学（株）製“サンナロン”ＷＧ−６５８（固形分濃度３０重量％）
・イソシアネート化合物（ｂ）の水分散体：第一工業製薬（株）製“エラストロン”Ｅ−３７（固形分濃度２８重量％）
・エポキシ化合物（ｃ）の水分散体：ナガセケムテックス（株）製“ＥＸ−５１２” （固形分濃度１００重量％）
・ポリチオフェン構造を有する化合物および陰イオン構造を有する化合物からなる組成物（ｄ−３）の水分散体（固形分濃度１．３重量％）
・オキサゾリン化合物（ｅ）の水分散体：日本触媒（株）製“エポクロス”ＷＳ−５００（固形分濃度４０重量％）
・カルボジイミド化合物（ｆ）の水分散体：日清紡（株）製“カルボジライト”Ｖ−０４（固形分濃度４０重量％）
・水系溶媒（Ｇ）：純水
上記した（ａ−１）〜（ｆ）の水分散体を固形分重量比で、（ａ−１）／（ｂ）／（ｃ）／（ｄ−３）／（ｅ）／（ｆ）＝１００／１００／７５／２５／６０／６０となるように、かつ水系塗剤（ｘ−４８）の固形分濃度が３重量％となるように（Ｇ）を混合し濃度調整した。この時の水系塗剤（ｘ−４８）における各水分散体の重量組成を表５に示す。【０２８５】
（比較例１〜２７）
アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）の比率を、表９に記載の条件で用いた以外は、実施例１と同様の方法で積層ポリエステルフィルムを得た。用いた水系塗剤（ｘ）における各水分散体の重量組成を表１０に示す。得られた積層ポリエステルフィルムの層（Ｘ）における各樹脂及び化合物の重量比は、表９に記載の通りである。また、得られた積層ポリエステルフィルムの特性を表９に示す。（なお、表１０について、比較例１では塗剤（ｘ−４９）を、比較例２では塗剤（ｘ−５０）を用いることとし、以降の比較例も同様とした。）【０２８６】
【表９】
2012121149.tif 000019
【０２８７】
【表１０】
2012121149.tif 000020
【０２８８】
（比較例２８）
実施例１６において、ポリチオフェン構造を有する化合物および陰イオン構造を有する化合物からなる組成物（ｄ−１）の水分散体（ｄ−３）の代わりに、ポリスチレンスルホン酸アンモニウム塩（Ｊ）の水分散体を用いた。その他の条件は実施例１６と同様とした。用いた水系塗剤（ｘ）における各水分散体の重量組成を表１０に示す。得られた積層ポリエステルフィルムの層（Ｘ）における各樹脂及び化合物の重量比は、表９に記載の通りである。また、得られた積層ポリエステルフィルムの特性を表９に示す。【０２８９】
（比較例２９）
実施例１６において、エポキシ化合物（ｃ）の代わりに、メラミン化合物（ｋ）（三和ケミカル（株）製“ニカラック”ＭＷ−１２ＬＦ（固形分濃度７１％））を用いた。その他の条件は実施例１６と同様とした。用いた水系塗剤（ｘ）における各水分散体の重量組成を表１０に示す。得られた積層ポリエステルフィルムの層（Ｘ）における各樹脂及び化合物の重量比は、表９に記載の通りである。また、得られた積層ポリエステルフィルムの特性を表９に示す。【０２９０】
（比較例３０）
実施例５１において、水系塗剤（ｘ−３４）を用いる代わりに比較例２８で用いている水系塗剤（ｘ−７６）を用いた。それ以外は実施例５１と同様とした。得られた成形用部材の特性を、表１１に示す。得られた成形用部材の耐擦傷樹脂層表面の表面比抵抗を測定したところ、５×１０１５Ω／□と不十分なレベルであった。また、耐擦傷性については良好なレベルであった。【０２９１】
【表１１】
2012121149.tif 000021
【０２９２】
（比較例３１）
実施例５５において、水系塗剤（ｘ−３４）を用いる代わりに比較例２８で用いている水系塗剤（ｘ−７６）を用いた。それ以外は実施例５５と同様とした。得られた成形用部材の特性を、表１１に示す。得られた成形用部材の耐擦傷樹脂層表面の表面比抵抗を測定したところ、４×１０１５Ω／□と不十分なレベルであった。また、耐擦傷性については良好なレベルであった。【０２９３】
（比較例３２）
実施例１６においてアクリルウレタン共重合樹脂（ａ）の代わりに、ポリエステル樹脂（ｏ）（高松油脂（株）製“ペスレジン”Ａ−２１０（固形分濃度３０％））を用いた。その他の条件は実施例１６と同様とした。用いた水系塗剤（ｘ−７８）における各水分散体の重量組成を表１０に示す。得られた積層ポリエステルフィルムの層（Ｘ）における各樹脂及び化合物の重量比は、表９に記載の通りである。また、得られた積層ポリエステルフィルムの特性を表９に示す。
【産業上の利用可能性】
【０２９４】
本発明の積層ポリエステルフィルムは、印刷層やハードコート層との接着性や帯電防止性に優れており、更に成形加工後の接着性や帯電防止性にも優れることから、携帯電話や電気製品などの部品の加飾用途の基材として、好適に用いられることができる。また帯電防止性に優れることから、粉塵の付着を抑制することで生産性を向上させることができる。また、該積層ポリエステルフィルムを用いてなる成形用部材と成形用樹脂から構成される成形体の意匠性を向上させることができる。
【符号の説明】
【０２９５】
０  層（Ｘ）
１  相１（例えば、混合体（Ａ＋Ｂ））
２  相２（例えば、混合体（Ｃ＋Ｄ））
３  ポリエステルフィルム（基材フィルム）
【図１】
2012121149.tif 000022
【図２】
2012121149.tif 000023
【図３】
2012121149.tif 000024
【図４】
2012121149.tif 000025
【図５】
2012121149.tif 000026
【図６】
2012121149.tif 000027
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）は連続相構造を呈することを特徴とする積層ポリエステルフィルム。
【請求項２】
前記層（Ｘ）は第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体であることを特徴とする請求項１に記載の積層ポリエステルフィルム。
【請求項３】
ポリエステルフィルムの少なくとも片面に、アクリルウレタン共重合樹脂（Ａ）、イソシアネート化合物（Ｂ）、エポキシ化合物（Ｃ）、ポリチオフェン構造を有する化合物（ｄ−１）および陰イオン構造を有する化合物（ｄ−２）を用いてなる層（Ｘ）が設けられ、該層（Ｘ）における前記化合物（Ｂ）の含有量が前記樹脂（Ａ）の１００重量部に対して８０〜１１０重量部、前記化合物（Ｃ）の含有量が前記樹脂（Ａ）の１００重量部に対して６０〜９０重量部、かつ、前記化合物（ｄ−１）と前記化合物（ｄ−２）の含有量の合計が前記樹脂（Ａ）の１００重量部に対して１０〜３０重量部であることを特徴とする積層ポリエステルフィルム。
【請求項４】
前記層（Ｘ）が連続相構造を呈する、請求項３に記載の積層ポリエステルフィルム。
【請求項５】
前記層（Ｘ）が第１の混合体と第２の混合体との連続相構造を呈し、前記第１の混合体が前記アクリルウレタン共重合樹脂（Ａ）および前記イソシアネート化合物（Ｂ）の混合体であり、前記第２の混合体が前記エポキシ化合物（Ｃ）、前記ポリチオフェン構造を有する化合物（ｄ−１）および前記陰イオン構造を有する化合物（ｄ−２）の混合体である、請求項４に記載の積層ポリエステルフィルム。
【請求項６】
前記層（Ｘ）が、前記樹脂（Ａ）の１００重量部に対して、５０〜８０重量部のオキサゾリン化合物（Ｅ）と、５０〜８０重量部のカルボジイミド化合物（Ｆ）とを含有する、請求項１〜５のいずれかに記載の積層ポリエステルフィルム。
【請求項７】
成形用途に用いられる、請求項１〜６のいずれかに記載の積層ポリエステルフィルム。
【請求項８】
請求項１〜７のいずれかに記載の積層ポリエステルフィルムを用いてなる成形用部材。
【請求項９】
前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、少なくとも一方の最表層が耐擦傷樹脂層であり、該耐擦傷樹脂層の厚みが１０〜３０μｍであり、該耐擦傷樹脂層表面の表面比抵抗が１×１０１３Ω／□未満である、請求項８に記載の成形用部材。
【請求項１０】
前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、該耐擦傷樹脂層が、ポリカプロラクトン成分（Ｋ）およびウレタン成分（Ｎ）を有し、さらに、ポリシロキサン成分（Ｌ）および／またはポリジメチルシロキサン成分（Ｍ）を有する、請求項８または９に記載の成形用部材。
【請求項１１】
請求項８〜１０のいずれかに記載の成形用部材と成形用樹脂を用いてなる成形体。
【請求項１２】
結晶配向が完了する前のポリエステルフィルムの少なくとも片面に、塗剤（ｘ）を塗布して層（Ｘ）を形成した後、前記ポリエステルフィルムに対して、少なくとも一方向に延伸処理および熱処理を施す積層ポリエステルフィルムの製造方法であり、該塗剤（ｘ）がアクリルウレタン共重合樹脂（ａ）、イソシアネート化合物（ｂ）、エポキシ化合物（ｃ）、ポリチオフェン構造を有する化合物（ｄ−１）、ならびに陰イオン構造を有する化合物（ｄ−２）を含み、該塗剤（ｘ）における前記化合物（ｂ）の含有量が前記樹脂（ａ）の１００重量部に対して８０〜１１０重量部、前記化合物（ｃ）の含有量が前記樹脂（ａ）の１００重量部に対して６０〜９０重量部、かつ、前記化合物（ｄ−１）と前記化合物（ｄ−２）の含有量の合計が前記樹脂（ａ）の１００重量部に対して１０〜３０重量部であることを特徴とする積層ポリエステルフィルムの製造方法。
【請求項１３】
前記層（Ｘ）が第１の混合体と第２の混合体との連続相構造を呈し、前記第１の混合体がアクリルウレタン共重合樹脂（Ａ）およびイソシアネート化合物（Ｂ）の混合体であり、前記第２の混合体がエポキシ化合物（Ｃ）、前記ポリチオフェン構造を有する化合物（ｄ−１）および前記陰イオン構造を有する化合物（ｄ−２）の混合体であり、前記アクリルウレタン共重合樹脂（Ａ）が、前記アクリルウレタン共重合樹脂（ａ）または該アクリルウレタン共重合樹脂（ａ）に由来する構造を含む樹脂からなり、前記イソシアネート化合物（Ｂ）が、前記イソシアネート化合物（ｂ）または該イソシアネート化合物（ｂ）に由来する構造を含む樹脂からなり、前記エポキシ化合物（Ｃ）が、前記エポキシ化合物（ｃ）または該エポキシ化合物（ｃ）に由来する構造を含む樹脂からなる、請求項１２に記載の積層ポリエステルフィルムの製造方法。
【請求項１４】
前記塗剤（ｘ）が、前記樹脂（ａ）の１００重量部に対して５０〜８０重量部のオキサゾリン化合物（ｅ）と、５０〜８０重量部のカルボジイミド化合物（ｆ）とを含有する、請求項１２または１３に記載の積層ポリエステルフィルムの製造方法。
【請求項１５】
成形用途に用いられる積層ポリエステルフィルムを製造する、請求項１２〜１４のいずれかに記載の積層ポリエステルフィルムの製造方法。
【請求項１６】
請求項１２〜１５のいずれかに記載の方法により製造された積層ポリエステルフィルムを用いて成形用部材を製造する成形用部材の製造方法。
【請求項１７】
前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、少なくとも一方の最表層を耐擦傷樹脂層とし、該耐擦傷樹脂層の厚みを１０〜３０μｍとし、該耐擦傷樹脂層表面の表面比抵抗を１×１０１３Ω／□未満とする、請求項１６に記載の成形用部材の製造方法。
【請求項１８】
前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、前記積層ポリエステルフィルムの層（Ｘ）側に、耐擦傷樹脂層構成液を塗布して耐擦傷樹脂層を形成せしめ、該耐擦傷樹脂層構成液がポリカプロラクトン骨格および水酸基を有する樹脂（ｋ）およびイソシアネート系化合物（ｎ）を含有し、さらに、ポリシロキサン骨格を有する樹脂（ｌ）、ポリジメチルシロキサン骨格を有する樹脂（ｍ）、および、ポリシロキサン骨格とポリジメチルシロキサン骨格とを有する樹脂（ｌ＋ｍ）からなる群から選ばれる何れか１つ以上の樹脂を含有する、請求項１６または１７に記載の成形用部材の製造方法。
【請求項１９】
請求項１６〜１８のいずれかに記載の方法により製造された成形用部材と成形用樹脂とを用いて成形体を製造する成形体の製造方法。
【手続補正２】
【補正対象書類名】明細書
【補正対象項目名】００１９
【補正方法】変更
【補正の内容】
【００１９】
（９）前記積層ポリエステルフィルムの少なくとも片側に耐擦傷樹脂層が設けられてなる成形用部材であり、該片側においてはポリエステルフィルム、層（Ｘ）、耐擦傷樹脂層をこの順に有してなり、少なくとも一方の最表層が耐擦傷樹脂層であり、該耐擦傷樹脂層の厚みが１０〜３０μｍであり、該耐擦傷樹脂層表面の表面比抵抗が１×１０１３Ω／□未満である、（８）に記載の成形用部材。
【手続補正３】
【補正対象書類名】明細書
【補正対象項目名】００２７
【補正方法】変更
【補正の内容】
【００２７】
（１７）前記積層ポリエステルフィルムの少なくとも片側に耐擦傷樹脂層が設けられてなる成形用部材の製造方法であって、該片側においてはポリエステルフィルム、層（Ｘ）、耐擦傷樹脂層をこの順に設け、少なくとも一方の最表層を耐擦傷樹脂層とし、該耐擦傷樹脂層の厚みを１０〜３０μｍとし、該耐擦傷樹脂層表面の表面比抵抗を１×１０１３Ω／□未満とする、（１６）に記載の成形用部材の製造方法。
【手続補正書】
【提出日】平成25年8月9日(2013.8.9)
【手続補正１】
【補正対象書類名】明細書
【補正対象項目名】０２２８
【補正方法】変更
【補正の内容】
【０２２８】
【表２】
2012121149.tif 000028
【国際調査報告】
2012121149.tif 000029
2012121149.tif 000030
2012121149.tif 000031
2012121149.tif 000032